(57)【要約】  重合性コレステリック液晶組成物を硬化させて得られる光学異方体や位相差膜等の薄膜において、配向性が良好で、かつ、耐熱性に優れる、重合性コレステリック液晶組成物を提供する。併せて、当該重合性液晶組成物を用いた光学異方体、位相差膜、位相差パターニング膜、輝度向上膜等、前記位相差膜上に保護層を有する積層体、及び前記光学異方体、位相差膜、位相差パターニング膜、輝度向上膜を有する表示装置を提供する。  本発明は、１種または２種以上の分子内に２個以上の重合性官能基を有する重合性液晶化合物（Ｉ）、キラル化合物（ＩＩＩ）、重合開始剤（ＩＶ）、任意に繰り返し単位を有する非シリコン系化合物（Ｖ）、及び、任意に１種または２種以上の１個の重合性官能基を有する重合性液晶化合物（ＩＩ）、を含有する重合性コレステリック液晶組成物を提供する。また、本発明の重合性液晶組成物を用いた光学異方体も提供する。【特許請求の範囲】
【請求項１】
１種または２種以上の分子内に２個以上の重合性官能基を有する重合性液晶化合物（Ｉ）、キラル化合物（ＩＩＩ）、重合開始剤（ＩＶ）、任意に、繰り返し単位を有する非シリコン系化合物（Ｖ）、及び、任意に、１種または２種以上の１個の重合性官能基を有する重合性液晶化合物（ＩＩ）、を含有する重合性コレステリック液晶組成物。
【請求項２】
繰り返し単位を有する非シリコン系化合物（Ｖ）を必須成分として含有する請求項１に記載の重合性コレステリック液晶組成物。
【請求項３】
前記繰り返し単位を有する非シリコン系化合物（Ｖ）がアクリル系化合物及び／又はメタアクリル系化合物である請求項１又は請求項２に記載の重合性コレステリック液晶組成物。
【請求項４】
前記分子内に２個以上の重合性官能基を有する重合性液晶化合物（Ｉ）が一般式（Ｉ−１）
【化１】
2017038506.tif 000069
（式中、Ｐ１１及びＰ１２はそれぞれ独立して、重合性官能基を表し、Ｓｐ１１及びＳｐ１２はそれぞれ独立して、炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｘ１１及びＸ１２はそれぞれ独立して、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ１１−Ｓｐ１１、Ｐ１２−Ｓｐ１２、Ｓｐ１１−Ｘ１１及びＳｐ１２−Ｘ１２において、ヘテロ原子同士の直接結合を含まない。）、ｑ１及びｑ２はそれぞれ独立して０又は１を表し、ｑ３は１又は２を表し、ＭＧ１２はメソゲン基を表す。）で表される化合物である、請求項１〜請求項３のいずれか一項に記載の重合性コレステリック液晶組成物。
【請求項５】
前記分子内に１個の重合性官能基を有する重合性液晶化合物（ＩＩ）が一般式（ＩＩ−１）
【化２】
2017038506.tif 000070
（式中、Ｐ２２は重合性官能基を表し、Ｓｐ２２は炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子又はＣＮ基によって置換されても良く、Ｘ２２は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ２２−Ｓｐ２２、及びＳｐ２２−Ｘ２２において、Ｃ、Ｈ以外のヘテロ原子同士の直接結合を含まない。）、ｑ６は０又は１を表し、ＭＧ２２はメソゲン基を表し、Ｒ２１は、水素原子、ハロゲン原子、シアノ基、炭素原子数１から１２の直鎖又は分岐アルキル基、炭素原子数１から１２の直鎖又は分岐アルケニル基を表し、該アルキル基及びアルケニル基中の１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＮＨ−、−Ｎ（ＣＨ３）−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良く、該アルキル基及び該アルケニル基の有する１個又は２個以上の水素原子はそれぞれ独立して、ハロゲン原子又はシアノ基によって置換されても良く、複数置換されている場合それぞれ同一であっても、異なっていても良い。）で表される化合物である、請求項１〜請求項４のいずれか一項に記載の重合性コレステリック液晶組成物。
【請求項６】
請求項１〜請求項５のいずれか一項に記載の重合性コレステリック液晶組成物を用いてなる光学異方体。
【請求項７】
請求項１〜請求項５のいずれか一項に記載の重合性コレステリック液晶組成物を用いてなる位相差膜。
【請求項８】
請求項１〜請求項５のいずれか一項に記載の重合性コレステリック液晶組成物を用いてなる位相差パターニング膜。
【請求項９】
請求項１〜請求項５のいずれか一項に記載の重合性コレステリック液晶組成物を用いてなる輝度向上膜。
【請求項１０】
請求項１〜請求項５のいずれか一項に記載の重合性コレステリック液晶組成物を用いてなる反射防止膜。
【請求項１１】
請求項１〜請求項５のいずれか一項に記載の重合性コレステリック液晶組成物を用いてなる遮熱膜。
【請求項１２】
請求項１〜請求項５のいずれか一項に記載の重合性コレステリック液晶組成物を用いてなる光学異方体上に保護層を有する積層体。
【請求項１３】
請求項１〜請求項５のいずれか一項に記載の重合性コレステリック液晶組成物を重合して得られる光学異方体上に、繰り返し単位を有する非シリコン系化合物（Ｖ）含有溶液を塗布し乾燥、必要に応じて硬化して得られる請求項１２に記載の積層体の製造方法。
【請求項１４】
請求項２〜請求項５のいずれか一項に記載の重合性コレステリック液晶組成物を重合して得られる請求項１２に記載の積層体の製造方法。
【請求項１５】
請求項６に記載の光学異方体を有する液晶表示装置。
【請求項１６】
請求項７に記載の位相差膜を有する液晶表示装置。
【請求項１７】
請求項８に記載の位相差パターニング膜を有する画像表示装置。
【請求項１８】
請求項９に記載の輝度向上膜を有する画像表示装置。
【請求項１９】
請求項１０に記載の反射防止膜を有する画像表示装置。
【請求項２０】
請求項７に記載の光学異方体を有する光学素子。
【請求項２１】
請求項８に記載の位相差パターニング膜を有する光学素子。
【請求項２２】
請求項６に記載する光学異方体を有する印刷物。
【発明の詳細な説明】
【技術分野】
【０００１】
本願発明は、液晶ディスプレイ等の光学補償や視野角補償に用いられる光学異方体の構成部材、有機ＥＬ等に用いられる光学異方体の構成部材、または、光学素子に用いられる光学異方体として有用な重合性コレステリック液晶組成物に関し、さらには当該重合性コレステリック液晶組成物からなる光学異方体、位相差膜、位相差パターニング膜、輝度向上膜、反射防止膜、遮熱膜、前記光学異方体上に保護層を有する積層体、及び前記光学異方体、位相差膜、位相差パターニング膜、輝度向上膜、反射防止膜、遮熱膜を有する液晶表示装置、画像表示装置、光学素子、印刷物に関する。
【背景技術】
【０００２】
重合性液晶組成物は光学異方体の構成部材として有用であり、光学異方体は、例えば、偏光膜、位相差膜として、種々の液晶ディスプレイに応用されている。偏光膜や位相差膜は、重合性液晶組成物を基材に塗布し、溶剤を乾燥させ塗膜とした後に、配向膜等により重合性液晶組成物を配向させた状態で、加熱、あるいは活性エネルギー線を照射して重合性液晶組成物を硬化することにより得られる。特に、重合性液晶組成物にキラル化合物を添加した重合性コレステリック液晶組成物を用いると、円偏光分離特性が得られることが知られており、位相差膜、位相差パターニング膜、輝度向上膜、反射防止膜、遮熱膜、または回折格子やピックアップレンズ等の様々な光学素子、偽造防止の印刷物等への応用が検討されている。【０００３】
光学異方体を液晶表示装置、画像表示装置等の構成部材に用いる場合、耐熱性が要求される。特許文献１では、ベンゼン環、シクロヘキサン環等の環数を４つ以上有する液晶化合物を使用することで、位相差膜形成後の焼成処理において、耐熱性に優れる位相差膜を作成できることが開示されている。しかし、耐熱性は向上するものの、重合性液晶組成物によっては配向性が悪化するという問題が生じていた。しかしながら、特許文献１は、耐熱性は向上するものの重合性液晶組成物の種類によっては、配向性が悪化する傾向にあった。また、特許文献２では、重合性液晶組成物にデンドリマー等の多分岐化合物を添加することで、位相差ムラが少なく、かつ、位相差膜形成後に焼成工程を経ても位相差膜の表面形状変化が小さく、更には前記焼成工程の後工程である透明電極のスパッタリング工程においてもクラックが発生せず、表面形状が安定した位相差膜が得られることが開示されている。しかしながら、特許文献２では、表面形状が安定した位相差膜が得られるものの、実際に液晶表示装置、画像表示装置等では、さらに前記透明電極スパッタリング工程の後にさらなる焼成工程があり、その焼成工程後の位相差膜の耐熱性に関しては開示されていなかった。
【先行技術文献】
【特許文献】
【０００４】
【特許文献１】特開２０１１−１４８７６１号公報
【特許文献２】特開２０１０−１３８２８３号公報
【発明の概要】
【発明が解決しようとする課題】
【０００５】
本発明が解決しようとする課題は、重合性コレステリック液晶組成物を硬化させて得られる光学異方体や位相差膜等の薄膜において、配向性が良好で、かつ、耐熱性に優れる重合性コレステリック液晶組成物を提供することにある。併せて、当該重合性液晶組成物を用いた光学異方体、位相差膜、位相差パターニング膜、輝度向上膜、反射防止膜、遮熱膜、前記光学異方体上に保護層を有する積層体、及び前記光学異方体、位相差膜、位相差パターニング膜、輝度向上膜、反射防止膜、遮熱膜を有する液晶表示装置、画像表示装置、光学素子、印刷物を提供することにある。
【課題を解決するための手段】
【０００６】
本発明は、上記課題を解決するために、重合性液晶組成物に着目して鋭意研究を重ねた結果、本発明を提供するに至った。【０００７】
即ち、本発明は、１種または２種以上の分子内に２個以上の重合性官能基を有する重合性液晶化合物（Ｉ）、キラル化合物（ＩＩＩ）、重合開始剤（ＩＶ）、任意に繰り返し単位を有する非シリコン系化合物（Ｖ）、及び、任意に１種または２種以上の１個の重合性官能基を有する重合性液晶化合物（ＩＩ）、を含有する重合性コレステリック液晶組成物を提供する。また、本発明の重合性液晶組成物を用いた光学異方体も提供する。
【発明の効果】
【０００８】
本発明の重合性コレステリック液晶組成物を用いることで、光学異方体や位相差膜等の薄膜を形成した際に、配向欠陥が少ない良好な配向状態を得ることができる。また、前記液晶組成物を硬化させた光学異方体や位相差膜等の薄膜は、耐熱性に優れることから、各種光学材料の用途に有用である。さらに、前記光学異方体や位相差膜等の薄膜を有する液晶表示装置は、優れた表示特性を示すことができる。
【図面の簡単な説明】
【０００９】
【図１】本発明の液晶表示装置の一例を示す図である。
【図２】本発明の液晶表示装置の一例を示す図である。
【図３】本発明の液晶表示装置の一例を示す図である。
【図４】本発明の液晶表示装置の一例を示す図である。
【図５】本発明の液晶表示装置の一例を示す図である。
【図６】本発明の液晶表示装置の一例を示す図である。
【図７】本発明の液晶表示装置の一例を示す図である。
【図８】本発明の液晶表示装置の一例を示す図である。
【図９】本発明の液晶表示装置の一例を示す図である。
【図１０】本発明の液晶表示装置の一例を示す図である。
【図１１】本発明の液晶表示装置の一例を示す図である。
【図１２】本発明の液晶表示装置の一例を示す図である。
【図１３】本発明の液晶表示装置の一例を示す図である。
【符号の説明】
【００１０】
（１）偏光層
（２）粘着剤層
（３）光透過性基板
（４）カラーフィルタ層
（５）平坦化層
（６）位相差膜用配向膜
（７）重合性液晶組成物を使用した位相差膜１
（８）重合性液晶組成物を使用した位相差膜２
（９）透明電極層
（１０）配向膜
（１１）液晶組成物
（１２）配向膜
（１３）画素電極層
（１４）光透過性基板
（１５）粘着剤層
（１６）偏光層
（１７）バックライト
【発明を実施するための形態】
【００１１】
以下に本発明による重合性液晶組成物の最良の形態について説明するが、本発明において、重合性液晶組成物の「液晶」とは、重合性液晶組成物を基材に塗布後、有機溶剤を除去した状態において液晶性を示すことを意図する。また、本発明において、重合性液晶化合物の「液晶」とは、用いる重合性液晶化合物１種のみの化合物で液晶性を示すことを意図する場合や、その他の液晶化合物と混合し混合物とした場合に液晶性を示すことを意図する。なお、重合性液晶組成物を紫外線等の光照射、加熱又はそれらの併用によって重合処理を行うことでポリマー化（フィルム化）することができる。
（重合性液晶化合物）
本発明の重合性コレステリック液晶組成物に含まれる重合性液晶化合物としては、分子内に２個以上の重合性官能基を有する重合性液晶化合物を１種又は２種以上用いること以外は、特に制限無く、公知慣用のものを用いることができる。
【００１２】
例えば、Ｈａｎｄｂｏｏｋ  ｏｆ  Ｌｉｑｕｉｄ  Ｃｒｙｓｔａｌｓ（Ｄ．Ｄｅｍｕｓ，Ｊ．Ｗ．Ｇｏｏｄｂｙ，Ｇ．Ｗ．Ｇｒａｙ，Ｈ．Ｗ．Ｓｐｉｅｓｓ，Ｖ．Ｖｉｌｌ編集、Ｗｉｌｅｙ−ＶＣＨ社発行，１９９８年）、季刊化学総説Ｎｏ．２２、液晶の化学（日本化学会編，１９９４年）、あるいは、特開平７−２９４７３５号公報、特開平８−３１１１号公報、特開平８−２９６１８号公報、特開平１１−８００９０号公報、特開平１１−１１６５３８号公報、特開平１１−１４８０７９号公報、等に記載されているような、１，４−フェニレン基１，４−シクロヘキレン基等の構造が複数繋がったメソゲンと呼ばれる剛直な部位と、ビニル基、アクリル基、（メタ）アクリル基といった重合性官能基を有する棒状重合性液晶化合物、あるいは特開２００４−２３７３号公報、特開２００４−９９４４６号公報に記載されているようなマレイミド基を有する棒状重合性液晶化合物が挙げられる。中でも、重合性基を有する棒状液晶化合物が、液晶温度範囲として室温前後の低温を含むものを作りやすく好ましい。
（分子内に２個以上の重合性官能基を有する重合性液晶化合物）
本発明の重合性コレステリック液晶組成物には、分子内に２個以上の重合性官能基を有する重合性液晶化合物を１種または２種以上含有する。分子内に２個以上の重合性官能基を有する重合性液晶化合物を用いることにより、重合性コレステリック液晶組成物を重合して得られる重合体を作製した際に硬化性に優れた塗膜を得ることができる。前記分子内に２個以上の重合性官能基を有する重合性液晶化合物として具体的には、以下一般式（Ｉ−１）で表される化合物を挙げることができる。
【００１３】
【化１】
2017038506.tif 000002
【００１４】
式中、Ｐ１１及びＰ１２はそれぞれ独立して、重合性官能基を表し、Ｓｐ１１及びＳｐ１２はそれぞれ独立して、炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｘ１１及びＸ１２はそれぞれ独立して、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ１１−Ｓｐ１１、Ｐ１２−Ｓｐ１２、Ｓｐ１１−Ｘ１１及びＳｐ１２−Ｘ１２において、ヘテロ原子同士の直接結合を含まない。）、ｑ１及びｑ２はそれぞれ独立して０又は１を表し、ｑ３は１又は２を表し、ＭＧ１２はメソゲン基を表す。
【００１５】
Ｐ１１及びＰ１２はそれぞれ独立して、下記式（Ｐ−２−１）から式（Ｐ−２−２０）で表される重合性基から選ばれる置換基を表すのが好ましい。
【００１６】
【化２】
2017038506.tif 000003
【００１７】
これらの重合性官能基のうち、重合性を高める観点から、式（Ｐ−２−１）、（Ｐ−２−２）、（Ｐ−２−７）、（Ｐ−２−１２）、（Ｐ−２−１３）が好ましく、式（Ｐ−２−１）、（Ｐ−２−２）がより好ましい。
【００１８】
ＭＧ１２はメソゲン基を表し、一般式（Ｉ−ｂ）
【００１９】
【化３】
2017038506.tif 000004
【００２０】
（式中、Ａ１、Ａ２及びＡ３はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、置換基として１個以上のＦ、Ｃｌ、ＣＦ３、ＯＣＦ３、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、及び／又は、炭素原子数２〜８のアルケノイルオキシ基を有していても良く、Ｚ１及びＺ２はそれぞれ独立して、−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−、−Ｃ＝Ｎ−、−Ｎ＝Ｃ−、−ＣＯＮＨ−、−ＮＨＣＯ−、−Ｃ（ＣＦ３）２−、ハロゲン原子（フッ素原子、塩素原子、臭素原子、ヨウ素原子）を有してもよい炭素原子数２〜１０のアルキル基又は単結合を表し、Ｚ１及びＺ２はそれぞれ独立して−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−又は単結合であることが好ましく、−ＣＯＯ−、−ＯＣＯ−、−ＯＣＨ２−、−ＣＨ２Ｏ−、−ＣＨ２ＣＨ２Ｏ−、−ＣＨ２ＣＨ２ＯＣＯ−、−ＣＯＯＣＨ２ＣＨ２−、−ＯＣＯＣＨ２ＣＨ２−又は単結合であることがより好ましく、ｒ１は０、１、２又は３を表し、Ａ１、及びＺ１が複数存在する場合は、それぞれ、同一であっても、異なっていても良いが、ｑ３が２又は３を表す場合、Ａ１、Ａ２及びＡ３のいずれかに−（Ｘ１２−Ｓｐ１２）ｑ２−Ｐ１２基を１つ又は２つ有する。）で表される。このうち、Ａ１、Ａ２及びＡ３はそれぞれ独立的に、１，４−フェニレン基、１，４−シクロヘキシレン基、２，６−ナフチレン基を表すことが好ましい。
（２官能重合性液晶化合物）
分子内に２個以上の重合性官能基を有する上記一般式（Ｉ−１）で表される重合性液晶化合物としては、分子内に２個の重合性官能基を有する下記一般式（Ｉ−１−１）で表される２官能重合性液晶化合物を用いることが好ましい。
【００２１】
【化４】
2017038506.tif 000005
【００２２】
（式中、Ｐ１１及びＰ１２はそれぞれ独立して、重合性官能基を表し、Ｓｐ１１及びＳｐ１２はそれぞれ独立して、炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｘ１１及びＸ１２はそれぞれ独立して、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ１１−Ｓｐ１１、Ｐ１２−Ｓｐ１２、Ｓｐ１１−Ｘ１１及びＳｐ１２−Ｘ１２において、ヘテロ原子同士の直接結合を含まない。）、ｑ１及びｑ２はそれぞれ独立して、０又は１を表し、ＭＧ１２はメソゲン基を表す。）
ここで、Ｐ１１及びＰ１２はそれぞれ独立して、上述の式（Ｐ−２−１）から式（Ｐ−２−２０）で表される重合性基から選ばれる置換基を表すのが好ましい。これらの重合性官能基のうち、重合性を高める観点から、式（Ｐ−２−１）、（Ｐ−２−２）、（Ｐ−２−７）、（Ｐ−２−１２）、（Ｐ−２−１３）が好ましく、式（Ｐ−２−１）、（Ｐ−２−２）がより好ましい。
【００２３】
また、Ｓｐ１１及びＳｐ１２はそれぞれ独立して、炭素原子数１〜１５のアルキレン基を表すことが好ましく、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｓｐ１１及びＳｐ１２はそれぞれ独立して、炭素原子数１〜１２のアルキレン基を表すことがより好ましく、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良い。
【００２４】
Ｘ１１及びＸ１２はそれぞれ独立して、−Ｏ−、−ＯＣＨ２−、−ＣＨ２Ｏ−、−ＣＯ−、−ＣＯＯ−、−ＯＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すことが好ましく、Ｘ１１及びＸ１２はそれぞれ独立して、−Ｏ−、−ＯＣＨ２−、−ＣＨ２Ｏ−、−ＣＯ−、−ＣＯＯ−、−ＯＣＯ−、−Ｏ−ＣＯ−Ｏ−、−ＣＦ２Ｏ−、−ＯＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表すことがより好ましい。
ＭＧ１２はメソゲン基を表し、一般式（Ｉ−１−ｂ）
【００２５】
【化５】
2017038506.tif 000006
【００２６】
式中、Ａ１、Ａ２及びＡ３はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、置換基として１個以上のＦ、Ｃｌ、ＣＦ３、ＯＣＦ３、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、及び／又は、炭素原子数２〜８のアルケノイルオキシ基を有していても良く、Ｚ１及びＺ２はそれぞれ独立して、−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−、−Ｃ＝Ｎ−、−Ｎ＝Ｃ−、−ＣＯＮＨ−、−ＮＨＣＯ−、−Ｃ（ＣＦ３）２−、ハロゲン原子（フッ素原子、塩素原子、臭素原子、ヨウ素原子）を有してもよい炭素原子数２〜１０のアルキル基又は単結合を表し、Ｚ１及びＺ２はそれぞれ独立して−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−又は単結合であることが好ましく、−ＣＯＯ−、−ＯＣＯ−、−ＯＣＨ２−、−ＣＨ２Ｏ−、−ＣＨ２ＣＨ２Ｏ−、−ＣＨ２ＣＨ２ＯＣＯ−、−ＣＯＯＣＨ２ＣＨ２−、−ＯＣＯＣＨ２ＣＨ２−又は単結合であることがより好ましく、ｒ１は０、１、２又は３を表し、Ａ１、及びＺ１が複数存在する場合は、それぞれ、同一であっても、異なっていても良い。このうち、Ａ１、Ａ２及びＡ３はそれぞれ独立的に、１，４−フェニレン基、１，４−シクロヘキシレン基、２，６−ナフチレン基を表すことが好ましい。
【００２７】
一般式（Ｉ−１−１）の例として、下記一般式（Ｉ−１−１−１）〜（Ｉ−１−１−４）で表される化合物を挙げることができるが、下記の一般式に限定されるわけではない。
【００２８】
【化６】
2017038506.tif 000007
【００２９】
式中、Ｐ１１、Ｓｐ１１、Ｘ１１、ｑ１、Ｘ１２、Ｓｐ１２、ｑ２、Ｐ１２は、それぞれ、上記一般式（Ｉ−１−１）の定義と同じものを表し、
Ａ１１とＡ１２とＡ１３、Ａ２、Ａ３は、上記一般式（Ｉ−１−ｂ）のＡ１〜Ａ３の定義と同じものを表し、それぞれ、同一であっても、異なっていても良く、
Ｚ１１とＺ１２とＺ１３、Ｚ２は、それぞれ、上記一般式（Ｉ−１−ｂ）のＺ１、Ｚ２の定義と同じものを表し、それぞれ、同一であっても、異なっていても良い。
【００３０】
上記一般式（Ｉ−１−１−１）〜（Ｉ−１−１−４）で表される化合物のうち、一般式（Ｉ−１−１−２）〜（Ｉ−１−１−４）で表される、化合物中に３つ以上の環構造を有する化合物を用いると、得られる光学異方体の配向性が良好となるため好ましく、化合物中に３つの環構造を有する一般式（Ｉ−１−１−２）で表される化合物を用いることが特に好ましい。
【００３１】
上記一般式（Ｉ−１−１−１）〜（Ｉ−１−１−４）で表される化合物としては、以下の一般式（Ｉ−１−１−１−１）〜（Ｉ−１−１−１−２１）で表される化合物を例示されるが、これらに限定される訳ではない。
【００３２】
【化７】
2017038506.tif 000008
【００３３】
【化８】
2017038506.tif 000009
【００３４】
【化９】
2017038506.tif 000010
【００３５】
【化１０】
2017038506.tif 000011
【００３６】
式中、Ｒｄ及びＲｅは、それぞれ独立して水素原子又はメチル基を表し、
上記環状基は、置換基として１個以上のＦ、Ｃｌ、ＣＦ3、ＯＣＦ3、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、炭素原子数２〜８のアルケノイルオキシ基を有していても良く、
ｍ１、ｍ２は、それぞれ独立して０〜１８の整数を表し、ｎ１、ｎ２、ｎ３、ｎ４はそれぞれ独立して０又は１を表す。
【００３７】
２つの重合性官能基を有する液晶化合物は、１種又は２種以上用いることができるが、１種〜５種が好ましく、２種〜５種がより好ましい。
【００３８】
分子内に２個の重合性官能基を有する重合性液晶化合物の合計含有量は、重合性コレステリック液晶組成物中に含有する重合性液晶化合物（Ｉ）、重合性液晶化合物（ＩＩ）及びキラル化合物（ＩＩＩ）の合計含有量の内、１０〜９８質量％含有することが好ましく、１５〜９８質量％含有することがより好ましく２０〜９８質量％含有することが特に好ましい。得られる塗膜の硬化性を重視する場合には下限値を３０質量％以上にすることが好ましく、５０質量％以上にすることがより好ましい。
（３官能重合性液晶化合物）
分子内に２個以上の重合性官能基を有する上記一般式（Ｉ−１）で表される重合性液晶化合物としては、分子内に３個の重合性官能基を有する下記一般式（Ｉ−１−２）で表される３官能重合性液晶化合物を用いることが好ましい。
【００３９】
【化１１】
2017038506.tif 000012
【００４０】
（式中、Ｐ１２〜Ｐ１３はそれぞれ独立して、重合性官能基を表し、Ｓｐ１１〜Ｓ１３はそれぞれ独立して、炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｘ１１〜Ｘ１３はそれぞれ独立して、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ１１−Ｓｐ１１、Ｐ１２−Ｓｐ１２、Ｓｐ１１−Ｘ１１、Ｓｐ１２−Ｘ１２、Ｓｐ１３−Ｘ１３、及びＳｐ１３−Ｘ１３において、ヘテロ原子同士の直接結合を含まない。）、ｑ１、ｑ２、ｑ４、及びｑ５はそれぞれ独立して、０又は１を表し、ＭＧ１２はメソゲン基を表す。）
ここで、Ｐ１２〜Ｐ１３はそれぞれ独立して、下記の式（Ｐ−２−１）から式（Ｐ−２−２０）で表される重合性基から選ばれる置換基を表すのが好ましい。
【００４１】
【化１２】
2017038506.tif 000013
【００４２】
これらの重合性官能基のうち、重合性を高める観点から、式（Ｐ−２−１）、（Ｐ−２−２）、（Ｐ−２−７）、（Ｐ−２−１２）、（Ｐ−２−１３）が好ましく、式（Ｐ−２−１）、（Ｐ−２−２）がより好ましい。
【００４３】
また、Ｓｐ１１〜Ｓｐ１３はそれぞれ独立して、炭素原子数１〜１５のアルキレン基を表すことが好ましく、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｓｐ１１〜Ｓｐ１３はそれぞれ独立して、炭素原子数１〜１２のアルキレン基を表すことがより好ましく、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良い。Ｘ１１〜Ｘ１３はそれぞれ独立して、−Ｏ−、−ＯＣＨ２−、−ＣＨ２Ｏ−、−ＣＯ−、−ＣＯＯ−、−ＯＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すことが好ましく、Ｘ１１〜Ｘ１３はそれぞれ独立して、−Ｏ−、−ＯＣＨ２−、−ＣＨ２Ｏ−、−ＣＯ−、−ＣＯＯ−、−ＯＣＯ−、−Ｏ−ＣＯ−Ｏ−、−ＣＦ２Ｏ−、−ＯＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表すことがより好ましい。
ＭＧ１２はメソゲン基を表し、一般式（Ｉ−２−ｂ）
【００４４】
【化１３】
2017038506.tif 000014
【００４５】
式中、Ａ１、Ａ２及びＡ３はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、置換基として１個以上のＦ、Ｃｌ、ＣＦ３、ＯＣＦ３、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、及び／又は、炭素原子数２〜８のアルケノイルオキシ基を有していても良いが、存在するＡ１、Ａ２及びＡ３のいずれかに−（Ｘ１３）ｑ５−（Ｓｐ１３）ｑ４−Ｐ１３基を有する。Ｚ１及びＺ２はそれぞれ独立して、−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−、−Ｃ＝Ｎ−、−Ｎ＝Ｃ−、−ＣＯＮＨ−、−ＮＨＣＯ−、−Ｃ（ＣＦ３）２−、ハロゲン原子（フッ素原子、塩素原子、臭素原子、ヨウ素原子）を有してもよい炭素原子数２〜１０のアルキル基又は単結合を表し、Ｚ１及びＺ２はそれぞれ独立して−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−又は単結合であることが好ましく、ｒ１は０、１、２又は３を表し、Ａ１、及びＺ１が複数存在する場合は、それぞれ、同一であっても、異なっていても良い。）で表される。このうち、Ａ１、Ａ２及びＡ３はそれぞれ独立的に、１，４−フェニレン基、１，４−シクロヘキシレン基、２，６−ナフチレン基を表すことが好ましい。
【００４６】
一般式（Ｉ−１−２）の例として、下記一般式（Ｉ−１−２−１）〜（Ｉ−１−２−８）で表される化合物を挙げることができるが、下記の一般式に限定されるわけではない。
【００４７】
【化１４】
2017038506.tif 000015
【００４８】
式中、Ｐ１１、Ｓｐ１１、Ｘ１１、ｑ１、Ｘ１２、Ｓｐ１２、ｑ２、Ｐ１２、Ｘ１３、ｑ５、Ｓｐ１３、ｑ４、Ｐ１３は、それぞれ、上記一般式（Ｉ−１−２）の定義と同じものを表し、
Ａ１１とＡ１２とＡ１３、Ａ２、Ａ３は、それぞれ、上記一般式（Ｉ―２−ｂ）のＡ１〜Ａ３の定義と同じものを表し、それぞれ、同一であっても、異なっていても良く、
Ｚ１１とＺ１２とＺ１３、Ｚ２は、それぞれ、上記一般式（Ｉ―２−ｂ）のＺ１、Ｚ２の定義と同じものを表し、それぞれ、同一であっても、異なっていても良い。
【００４９】
上記一般式（Ｉ−１−２−１）〜（Ｉ−１−２−８）で表される化合物としては、以下の一般式（Ｉ−１−２−１−１）〜（Ｉ−１−２−１−８）で表される化合物を例示されるが、これらに限定される訳ではない。
【００５０】
【化１５】
2017038506.tif 000016
【００５１】
【化１６】
2017038506.tif 000017
【００５２】
【化１７】
2017038506.tif 000018
【００５３】
上記一般式（Ｉ−１−２−１−５）中２つの※は結合部位を表すが当該部位に連結基は存在しない。又、上記式中、Ｒｆ、Ｒｇ及びＲｈは、それぞれ独立して水素原子又はメチル基を表し、Ｒｉ、Ｒｊ及びＲｋはそれぞれ独立して水素原子、ハロゲン原子（フッ素原子、塩素原子、臭素原子、ヨウ素原子）、炭素数１〜６のアルキル基、炭素数１〜６のアルコキシ基、シアノ基を表し、これらの基が炭素数１〜６のアルキル基、あるいは炭素数１〜６のアルコキシ基の場合、全部が未置換であるか、あるいは１つまたは２つ以上のハロゲン原子（フッ素原子、塩素原子、臭素原子、ヨウ素原子）により置換されていてもよく、上記環状基は、置換基として１個以上のＦ、Ｃｌ、ＣＦ3、ＯＣＦ3、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、炭素原子数２〜８のアルケノイルオキシ基を有していても良い。ｎ、ｍ、ｋはそれぞれ独立して１〜１８の整数を表し、ｍ４〜ｍ９はそれぞれ独立して０〜１８の整数を表し、ｎ４〜ｎ１０はそれぞれ独立して０又は１を表す。
【００５４】
３個の重合性官能基を有する多官能重合性液晶化合物は、任意に１種又は２種以上用いることができる。
【００５５】
分子内に３個の重合性官能基を有する多官能重合性液晶化合物の合計含有量は、上記一般式（ＩＩ−１）で表される重合性液晶化合物を含めた重合性コレステリック液晶組成物中に含有する重合性液晶化合物（Ｉ）、重合性液晶化合物（ＩＩ）及びキラル化合物（ＩＩＩ）の合計含有量の内、０〜４０質量％含有することが好ましく、０〜３０質量％含有することがより好ましく、０〜２０質量％含有することが特に好ましい。
（単官能重合性液晶化合物）
本発明の重合性コレステリック液晶組成物には、任意に分子内に１個の重合性官能基を有する単官能重合性液晶化合物（ＩＩ）を１種又は２種以上用いることができる。なお、本発明の重合性液晶組成物において、上記分子内に２個以上の重合性官能基を有する重合性液晶化合物を必須成分として用いる場合、当該分子内に１個の重合性官能基を有する単官能重合性液晶化合物は任意成分として用いることができる。単官能重合性液晶化合物として具体的には、以下一般式（ＩＩ−１）で表される化合物を挙げることができる。
【００５６】
【化１８】
2017038506.tif 000019
【００５７】
式中、Ｐ２２は重合性官能基を表し、Ｓｐ２２は炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｘ２２は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ２２−Ｓｐ２２、及びＳｐ２２−Ｘ２２において、Ｃ、Ｈ以外のヘテロ原子同士の直接結合を含まない。）、ｑ６は０又は１を表し、ＭＧ２２はメソゲン基を表し、Ｒ２１は、水素原子、ハロゲン原子（フッ素原子、塩素原子、臭素原子、ヨウ素原子）、シアノ基、炭素原子数１から１２の直鎖又は分岐アルキル基、炭素原子数１から１２の直鎖又は分岐アルケニル基を表し、該アルキル基及びアルケニル基中の１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＮＨ−、−Ｎ（ＣＨ３）−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良く、該アルキル基及び該アルケニル基の有する１個又は２個以上の水素原子はそれぞれ独立して、ハロゲン原子（フッ素原子、塩素原子、臭素原子、ヨウ素原子）又はシアノ基によって置換されても良く、複数置換されている場合それぞれ同一であっても、異なっていても良い。
【００５８】
ここで、Ｐ２２は、下記の式（Ｐ−２−１）から式（Ｐ−２−２０）で表される重合性基から選ばれる置換基を表すのが好ましい。
【００５９】
【化１９】
2017038506.tif 000020
【００６０】
これらの重合性官能基のうち、重合性を高める観点から、式（Ｐ−２−１）、（Ｐ−２−２）、（Ｐ−２−７）、（Ｐ−２−１２）、（Ｐ−２−１３）が好ましく、式（Ｐ−２−１）、（Ｐ−２−２）がより好ましい。
【００６１】
また、Ｓｐ２２は炭素原子数１〜１５のアルキレン基を表すことが好ましく、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｓｐ２２は炭素原子数１〜１２のアルキレン基を表すことがより好ましく、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良い。
【００６２】
Ｘ２２は−Ｏ−、−ＯＣＨ２−、−ＣＨ２Ｏ−、−ＣＯ−、−ＣＯＯ−、−ＯＣＯ−、−Ｏ−ＣＯ−Ｏ−、−ＣＯ−ＮＨ−、−ＮＨ−ＣＯ−、−ＣＦ２Ｏ−、−ＯＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すことが好ましく、Ｘ２２は−Ｏ−、−ＯＣＨ２−、−ＣＨ２Ｏ−、−ＣＯ−、−ＣＯＯ−、−ＯＣＯ−、−Ｏ−ＣＯ−Ｏ−、−ＣＦ２Ｏ−、−ＯＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表すことがより好ましい。
ＭＧ２２はメソゲン基を表し、一般式（ＩＩ−１−ｂ）
【００６３】
【化２０】
2017038506.tif 000021
【００６４】
（式中、Ａ１、Ａ２及びＡ３はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、置換基として１個以上のＦ、Ｃｌ、ＣＦ３、ＯＣＦ３、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、及び／又は、炭素原子数２〜８のアルケノイルオキシ基を有していても良く、このうち、Ａ１、Ａ２及びＡ３はそれぞれ独立的に、上記置換基を有していても良い１，４−フェニレン基、１，４−シクロヘキシレン基、２，６−ナフチレン基を表すことが好ましい。
【００６５】
Ｒ２１は、水素原子、ハロゲン原子（フッ素原子、塩素原子、臭素原子、ヨウ素原子）、シアノ基、炭素原子数１から８の直鎖又は分岐アルキル基、炭素原子数１から８の直鎖又は分岐アルケニル基を表すことがより好ましく、該アルキル基及びアルケニル基中の１個の−ＣＨ２−又は隣接していない２個以上の−ＣＨ２−が各々独立して−Ｏ−、−ＣＯ−、−ＣＯＯ−、−ＯＣＯ−、−Ｏ−ＣＯ−Ｏ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、又は−Ｃ≡Ｃ−によって置換されても良く、該アルキル基及び該アルケニル基の有する１個又は２個以上の水素原子はそれぞれ独立して、ハロゲン原子（フッ素原子、塩素原子、臭素原子、ヨウ素原子）又はシアノ基によって置換されても良く、複数置換されている場合それぞれ同一であっても、異なっていても良い。
一般式（ＩＩ−１）の例として、下記一般式（ＩＩ−１−１）〜（ＩＩ−１−４）で表される化合物を挙げることができるが、下記の一般式に限定されるわけではない。
【００６６】
【化２１】
2017038506.tif 000022
【００６７】
式中、Ｐ２２、Ｓｐ２２、Ｘ２２、ｑ１、及び、Ｒ２１は、それぞれ、上記一般式（ＩＩ−１）の定義と同じものを表し、
Ａ１１、Ａ１２、Ａ１３、Ａ２、Ａ３は、上記一般式（ＩＩ−１−ｂ）のＡ１〜Ａ３の定義と同じものを表し、それぞれ、同一であっても、異なっていても良く、
Ｚ１１、Ｚ１２、Ｚ１３、Ｚ２は、上記一般式（ＩＩ−１−ｂ）のＺ１〜Ｚ３の定義と同じものを表し、それぞれ、同一であっても、異なっていても良く、
上記一般式（ＩＩ−１−１）〜（ＩＩ−１−４）で表される化合物としては、以下の式（ＩＩ−１−１−１）〜式（ＩＩ−１−１−２６）で表される化合物を例示されるが、これらに限定される訳ではない。
【００６８】
【化２２】
2017038506.tif 000023
【００６９】
【化２３】
2017038506.tif 000024
【００７０】
【化２４】
2017038506.tif 000025
【００７１】
【化２５】
2017038506.tif 000026
【００７２】
【化２６】
2017038506.tif 000027
【００７３】
式中、Ｒｃは水素原子又はメチル基を表し、ｍは０〜１８の整数を表し、ｎは０又は１を表し、Ｒ２１は、上記一般式（ＩＩ−１−１）〜（ＩＩ−１−４）の定義と同じものを表すが、Ｒ２１は、水素原子、ハロゲン原子（フッ素原子、塩素原子、臭素原子、ヨウ素原子）、シアノ基、１個の−ＣＨ２−が−Ｏ−、−ＣＯ−、−ＣＯＯ−、−ＯＣＯ−、によって置換されても良い、炭素原子数１から６の直鎖アルキル基又は炭素原子数１から６の直鎖アルケニル基を表すことが好ましい。
上記環状基は、置換基として１個以上のＦ、Ｃｌ、ＣＦ3、ＯＣＦ3、ＣＮ基、炭素原子数１〜８のアルキル基、炭素原子数１〜８のアルコキシ基、炭素原子数１〜８のアルカノイル基、炭素原子数１〜８のアルカノイルオキシ基、炭素原子数１〜８のアルコキシカルボニル基、炭素原子数２〜８のアルケニル基、炭素原子数２〜８のアルケニルオキシ基、炭素原子数２〜８のアルケノイル基、炭素原子数２〜８のアルケノイルオキシ基を有していても良い。
【００７４】
分子内に１個の重合性官能基を有する単官能重合性液晶化合物の合計含有量は、重合性コレステリック液晶組成物中に含有する重合性液晶化合物（Ｉ）、重合性液晶化合物（ＩＩ）及びキラル化合物（ＩＩＩ）の合計含有量の内、０〜５５質量％含有することが好ましく、０〜５０質量％含有することがより好ましく、０〜４５質量％含有することが特に好ましい。得られる塗膜の硬化性を重視する場合には上限値を５０質量％以下とすることが好ましく、４０質量％以下とすることがより好ましい。
【００７５】
本発明の重合性コレステリック液晶組成物には、上記重合性液晶化合物を複数種混合して用いることが好ましく、上記少なくとも１種以上の分子内に１個の重合性官能基を有する重合性液晶化合物と、少なくとも１種以上の分子内に２個の重合性官能基を有する重合性液晶化合物とを必須成分とする。特に、分子内に１個の重合性官能基を有する上記（ＩＩ−１−２）〜（ＩＩ−１−４）から選択される少なくとも１種の重合性液晶化合物と、上記（Ｉ−１−２）〜（Ｉ−１−４）から選択される少なくとも１種の分子内に２個の重合性官能基を有する重合性液晶化合物とを混合物とすることが特に好ましい。
【００７６】
上記分子内に１個の重合性官能基を有する重合性液晶化合物と分子内に２個の重合性官能基を有する重合性液晶化合物との合計量は、重合性コレステリック液晶組成物中に用いる重合性液晶化合物の合計量のうち、６０質量％〜１００質量％とすることが好ましく、７０質量％〜１００質量％とすることが特に好ましい。
（その他の液晶化合物）
また、本発明の液晶組成物には、重合性基を有さないメソゲン基を含有する化合物を添加しても良く、通常の液晶デバイス、例えばＳＴＮ（スーパー・ツイステッド・ネマチック）液晶や、ＴＮ（ツイステッド・ネマチック）液晶、ＴＦＴ（薄膜トランジスター）液晶等に使用される化合物が挙げられる。
【００７７】
重合性官能基を有さないメソゲン基を含有する化合物は、具体的には以下の一般式（５）で表される化合物が好ましい。
【００７８】
【化２７】
2017038506.tif 000028
【００７９】
ＭＧ３で表されるメソゲン基は、一般式（５−ｂ）
【００８０】
【化２８】
2017038506.tif 000029
【００８１】
（式中、Ａ１ｄ、Ａ２ｄ及びＡ３ｄはそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、置換基として１個以上のＦ、Ｃｌ、ＣＦ３、ＯＣＦ３、ＣＮ基、炭素原子数１〜８のアルキル基、アルコキシ基、アルカノイル基、アルカノイルオキシ基、炭素原子数２〜８のアルケニル基、アルケニルオキシ基、アルケノイル基、アルケノイルオキシ基を有していても良く、
Ｚ０ｄ、Ｚ１ｄ、Ｚ２ｄ及びＺ３ｄはそれぞれ独立して、−ＣＯＯ−、−ＯＣＯ−、−ＣＨ２  ＣＨ２−、−ＯＣＨ２−、−ＣＨ２Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−、−ＣＯＮＨ−、−ＮＨＣＯ−、炭素数２〜１０のハロゲン原子を有してもよいアルキレン基又は単結合を表し、
ｎｅは０、１又は２を表し、
Ｒ５１及びＲ５２はそれぞれ独立して水素原子、ハロゲン原子、シアノ基又は炭素原子数１〜１８のアルキル基を表すが、該アルキル基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良い。）で表される化合物が挙げられる。
【００８２】
具体的には、以下に示されるが、これらに限定される訳ではない。
【００８３】
【化２９】
2017038506.tif 000030
【００８４】
Ｒａ及びＲｂはそれぞれ独立して水素原子、炭素数１〜６のアルキル基、炭素数１〜６のアルコキシ基、炭素数１〜６のアルケニル基、シアノ基を表し、これらの基が炭素数１〜６のアルキル基、あるいは炭素数１〜６のアルコキシ基の場合、全部が未置換であるか、あるいは１つまたは２つ以上のハロゲン原子により置換されていてもよい。
【００８５】
メソゲン基を有する化合物の総含有量は、重合性コレステリック液晶組成物中に用いる重合性液晶化合物の合計量のうち０〜２０質量％であることが好ましく、０〜１５質量％であることが好ましく、０〜１０質量％であることが特に好ましい。
（キラル化合物）
本発明における重合性コレステリック液晶組成物には、液晶性を示してもよく、非液晶性であってもよい、キラル化合物（ＩＩＩ）を含有する。
【００８６】
本発明に使用するキラル化合物としては、重合性官能基を１つ以上有することが好ましい。重合性キラル化合物としては、重合性官能基を１つ以上有することが好ましい。このような化合物としては、例えば、特開平１１−１９３２８７号公報、特開２００１−１５８７８８号公報、特表２００６−５２６６９号公報、特開２００７−２６９６３９号公報、特開２００７−２６９６４０号公報、２００９−８４１７８号公報等に記載されているような、イソソルビド、イソマンニット、グルコシド等のキラルな糖類を含み、かつ、１，４−フェニレン基１，４−シクロヘキレン基等の剛直な部位と、ビニル基、アクリロイル基、（メタ）アクリロイル基、また、マレイミド基といった重合性官能基を有する重合性キラル化合物、特開平８−２３９６６６号公報に記載されているような、テルペノイド誘導体からなる重合性キラル化合物、ＮＡＴＵＲＥ  ＶＯＬ３５  ４６７〜４６９ページ（１９９５年１１月３０日発行）、ＮＡＴＵＲＥ  ＶＯＬ３９２  ４７６〜４７９ページ（１９９８年４月２日発行）等に記載されているような、メソゲン基とキラル部位を有するスペーサーからなる重合性キラル化合物、あるいは特表２００４−５０４２８５号公報、特開２００７−２４８９４５号公報に記載されているような、ビナフチル基を含む重合性キラル化合物が挙げられる。中でも、らせんねじれ力（ＨＴＰ）の大きなキラル化合物が、本発明の重合性コレステリック液晶組成物に好ましい。
【００８７】
重合性キラル化合物の配合量は、化合物の螺旋誘起力によって適宜調整することが必要であるが、重合性コレステリック液晶組成物中に含有する重合性液晶化合物（Ｉ）、重合性液晶化合物（ＩＩ）及びキラル化合物（ＩＩＩ）の合計含有量の内、２〜２５質量％含有することが好ましく、２〜２０質量％含有することがより好ましく、２〜１５質量％含有することがさらに好ましく、２〜１５質量％含有することが特に好ましい。
【００８８】
キラル化合物の一般式の一例として、一般式（ＩＩＩ−１）〜（ＩＩＩ−４）を挙げることができるが、下記の一般式に限定されるわけではない。
【００８９】
【化３０】
2017038506.tif 000031
【００９０】
式中、Ｓｐ３ａ、及び、Ｓｐ３ｂはそれぞれ独立して炭素原子数０〜１８のアルキレン基を表し、該アルキレン基は１つ以上のハロゲン原子、ＣＮ基、又は重合性官能基を有する炭素原子数１〜８のアルキル基により置換されていても良く、この基中に存在する１つのＣＨ2基又は隣接していない２つ以上のＣＨ2基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、
Ａ１、Ａ２、Ａ３、Ａ４、及びＡ５はそれぞれ独立して、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、n、ｌ及びｋはそれぞれ独立して、０又は１を表し、０≦ｎ＋ｌ＋ｋ≦３となり、
Ｚ０、Ｚ１、Ｚ２、Ｚ３、Ｚ４、Ｚ５、及び、Ｚ６はそれぞれ独立して、−ＣＯＯ−、−ＯＣＯ−、−ＣＨ2ＣＨ2−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−、−ＣＯＮＨ−、−ＮＨＣＯ−、炭素数２〜１０のハロゲン原子を有してもよいアルキル基又は単結合を表し、
ｎ５、及び、ｍ５はそれぞれ独立して０又は１を表し、
Ｒ３ａ及びＲ３ｂは、水素原子、ハロゲン原子、シアノ基又は炭素原子数１〜１８のアルキル基を表すが、該アルキル基は１つ以上のハロゲン原子又はＣＮにより置換されていても良く、この基中に存在する１つのＣＨ2基又は隣接していない２つ以上のＣＨ2基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、
あるいはＲ３ａ及びＲ３ｂは一般式（ＩＩＩ−ａ）
【００９１】
【化３１】
2017038506.tif 000032
【００９２】
（式中、Ｐ３ａは重合性官能基を表す。）
Ｐ３ａは、下記の式（Ｐ−１）から式（Ｐ−２０）で表される重合性基から選ばれる置換基を表すのが好ましい。
【００９３】
【化３２】
2017038506.tif 000033
【００９４】
これらの重合性官能基のうち、重合性および保存安定性を高める観点から、式（Ｐ−１）又は式（Ｐ−２）、（Ｐ−７）、（Ｐ−１２）、（Ｐ−１３）が好ましく、式（Ｐ−１）、（Ｐ−７）、（Ｐ−１２）がより好ましい。
【００９５】
キラル化合物の具体的例としては、化合物（ＩＩＩ−５）〜（ＩＩＩ−４６）の化合物を挙げることができるが、下記の化合物に限定されるものではない。
【００９６】
【化３３】
2017038506.tif 000034
【００９７】
【化３４】
2017038506.tif 000035
【００９８】
【化３５】
2017038506.tif 000036
【００９９】
【化３６】
2017038506.tif 000037
【０１００】
【化３７】
2017038506.tif 000038
【０１０１】
【化３８】
2017038506.tif 000039
【０１０２】
【化３９】
2017038506.tif 000040
【０１０３】
【化４０】
2017038506.tif 000041
【０１０４】
【化４１】
2017038506.tif 000042
【０１０５】
【化４２】
2017038506.tif 000043
【０１０６】
（式中、ｍ、ｎはそれぞれ独立して１〜１８の整数を表し、Ｒ、Ｒ１〜Ｒ４はそれぞれ独立して水素原子、炭素数１〜６のアルキル基、炭素数１〜６のアルコキシ基、カルボキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。）
（重合性ディスコチック化合物）
本発明の重合性液晶組成物において、上記一般式（ＩＩ）に示す重合性化合物以外の液晶性を示してもよく、非液晶性であってもよく、重合性ディスコチック化合物を含有することもできる。
【０１０７】
本発明に使用する重合性ディスコチック化合物としては、重合性官能基を１つ以上有することが好ましい。このような化合物としては、例えば、特開平７−２８１０２８号公報、特開平７−２８７１２０号公報、特開平７−３３３４３１号公報、特開平８−２７２８４号公報に記載されているような重合性化合物が挙げられる。
【０１０８】
重合性ディスコチック化合物の配合量は、化合物によって適宜調整することが必要であるが、重合性組成物の内、０〜１０質量％含有することが好ましい。
【０１０９】
重合性ディスコチック化合物の一般式の一例として、一般式（４−１）〜（４−３）を挙げることができるが、下記の一般式に限定されるわけではない。
【０１１０】
【化４３】
2017038506.tif 000044
【０１１１】
式中、Ｓｐ４は炭素原子数０〜１８のアルキレン基を表し、該アルキレン基は１つ以上のハロゲン原子、ＣＮ基、又は重合性官能基を有する炭素原子数１〜８のアルキル基により置換されていても良く、この基中に存在する１つのＣＨ2基又は隣接していない２つ以上のＣＨ2基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、
Ａ４は１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基を表し、
ｎ５は０又は１を表し、
Ｚ４ａは、−ＣＯ−、−ＣＨ2 ＣＨ2−、−ＣＨ2Ｏ−、−ＣＨ＝ＣＨ−、−ＣＨ＝ＣＨＣＯＯ−、−ＣＨ2ＣＨ2ＣＯＯ−、−ＣＨ2ＣＨ2ＯＣＯ−、−ＣＯＣＨ2ＣＨ2−、炭素数２〜１０のハロゲン原子を有してもよいアルキル基又は単結合を表し、
Ｚ４ｂは−ＣＯＯ−、−ＯＣＯ−、−ＯＣＨ2−、−ＣＨ2Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ2ＣＨ2ＣＯＯ−、−ＣＨ2ＣＨ2ＯＣＯ−、−ＣＯＯＣＨ2ＣＨ2−、−ＯＣＯＣＨ2ＣＨ2−、−ＣＯＮＨ−、−ＮＨＣＯ−、−ＯＣＯＯ−、炭素数２〜１０のハロゲン原子を有してもよいアルキル基又は単結合を表し、
Ｒ４は、水素原子、ハロゲン原子、シアノ基又は炭素原子数１〜１８のアルキル基を表すが、該アルキル基は１つ以上のハロゲン原子又はＣＮにより置換されていても良く、この基中に存在する１つのＣＨ2基又は隣接していない２つ以上のＣＨ2基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、
あるいはＲ４は一般式（４−ａ）
【０１１２】
【化４４】
2017038506.tif 000045
【０１１３】
（式中、Ｐ４ａは重合性官能基を表し、Ｓｐ３ａはＳｐ１と同じ意味を表す。）
Ｐ４ａは、下記の式（Ｐ−１）から式（Ｐ−２０）で表される重合性基から選ばれる置換基を表すのが好ましい。
【０１１４】
【化４５】
2017038506.tif 000046
【０１１５】
これらの重合性官能基のうち、重合性および保存安定性を高める観点から、式（Ｐ−１）又は式（Ｐ−２）、（Ｐ−７）、（Ｐ−１２）、（Ｐ−１３）が好ましく、式（Ｐ−１）、（Ｐ−７）、（Ｐ−１２）がより好ましい。
【０１１６】
重合性ディスコチック化合物の具体的例としては、化合物（４−４）〜（４−８）の化合物を挙げることができるが、下記の化合物に限定されるものではない。
（重合開始剤）
（光重合開始剤）
本発明における重合性液晶組成物は光重合開始剤を含有することが好ましい。光重合開始剤は少なくとも１種類以上含有することが好ましい。具体的には、ＢＡＳＦ社製の「イルガキュア６５１」、「イルガキュア１８４」、「ダロキュア１１７３」、「イルガキュア９０７」、「イルガキュア１２７」、「イルガキュア３６９」、「イルガキュア３７９」、「イルガキュア８１９」、「イルガキュア２９５９」、「イルガキュア１８００」、「イルガキュア２５０」、「イルガキュア７５４」、「イルガキュア７８４」、「イルガキュアＯＸＥ０１」、「イルガキュアＯＸＥ０２」、「ルシリンＴＰＯ」、「ダロキュア１１７３」、「ダロキュアＭＢＦ」やＬＡＭＢＳＯＮ社製の「エサキュア１００１Ｍ」、「エサキュアＫＩＰ１５０」、「スピードキュアＢＥＭ」、「スピードキュアＢＭＳ」、「スピードキュアＭＢＰ」、「スピードキュアＰＢＺ」、「スピードキュアＩＴＸ」、「スピードキュアＤＥＴＸ」、「スピードキュアＥＢＤ」、「スピードキュアＭＢＢ」、「スピードキュアＢＰ」や日本化薬社製の「カヤキュアＤＭＢＩ」、日本シイベルヘグナー社製（現ＤＫＳＨ社）の「ＴＡＺ−Ａ」、ＡＤＥＫＡ社製の「アデカオプトマーＳＰ−１５２」、「アデカオプトマーＳＰ−１７０」、「アデカオプトマーＮ−１４１４」、「アデカオプトマーＮ−１６０６」、「アデカオプトマーＮ−１７１７」、「アデカオプトマーＮ−１９１９」、ＵＣＣ社製の「サイラキュアーＵＶＩ−６９９０」、「サイラキュアーＵＶＩ−６９７４」や「サイラキュアーＵＶＩ−６９９２」、旭電化工業社製の「アデカオプトマーＳＰ−１５０、ＳＰ−１５２、ＳＰ−１７０、ＳＰ−１７２」やローディア製の「ＰＨＯＴＯＩＮＩＴＩＡＴＯＲ２０７４」、ＢＡＳＦ社製の「イルガキュア２５０」、ＧＥシリコンズ社製の 「ＵＶ−９３８０Ｃ」、みどり化学社製の「ＤＴＳ−１０２」等が挙げられる。
【０１１７】
光重合開始剤の使用量は重合性コレステリック液晶組成物中に含有する重合性液晶化合物（Ｉ）、重合性液晶化合物（ＩＩ）及びキラル化合物（ＩＩＩ）の合計含有量を１００質量部とした場合に、０．１〜７質量部添加することが好ましく、０．５〜６質量部添加することがより好ましく、１〜６質量部添加することがさらに好ましく、３〜６質量部が特に好ましい。これらは、単独で使用することもできるし、２種類以上混合して使用することもでき、また、増感剤等を添加しても良い。
（熱重合開始剤）
本発明における重合性コレステリック液晶組成物には、光重合開始剤とともに、熱重合開始剤を併用してもよい。熱重合開始剤としては公知慣用のものが使用でき、例えば、メチルアセトアセテイトパーオキサイド、キュメンハイドロパーオキサイド、ベンゾイルパーオキサイド、ビス（４−ｔ−ブチルシクロヘキシル）パ−オキシジカーボネイト、ｔ−ブチルパーオキシベンゾエイト、メチルエチルケトンパーオキサイド、１，１−ビス（ｔ−ヘキシルパ−オキシ）３，３，５−トリメチルシクロヘキサン、ｐ−ペンタハイドロパーオキサイド、ｔ−ブチルハイドロパーオキサイド、ジクミルパーオキサイド、イソブチルパーオキサイド、ジ（３−メチル−３−メトキシブチル）パーオキシジカーボネイト、１，１−ビス（ｔ−ブチルパーオキシ）シクロヘキサン等の有機過酸化物、２，２’−アゾビスイソブチロニトリル、２，２’−アゾビス（２，４−ジメチルバレロニトリル）等のアゾニトリル化合物、２，２’−アゾビス（２−メチル−Ｎ−フェニルプロピオン−アミヂン）ジハイドロクロライド等のアゾアミヂン化合物、２，２’アゾビス｛２−メチル−Ｎ−［１，１−ビス（ヒドロキシメチル）−２−ヒドロキシエチル］プロピオンアミド｝等のアゾアミド化合物、２，２’アゾビス（２，４，４−トリメチルペンタン）等のアルキルアゾ化合物等を使用することができる。
【０１１８】
熱重合開始剤の使用量は重合性コレステリック液晶組成物中に含有する重合性液晶化合物（Ｉ）、重合性液晶化合物（ＩＩ）及びキラル化合物（ＩＩＩ）の合計含有量を１００質量部とした場合に、０．１〜７質量部添加することが好ましく、０．３〜６質量部添加することがより好ましく、０．５〜５質量％が特に好ましい。これらは、単独で使用することもできるし、２種類以上混合して使用することもできる。
（繰り返し単位を有する化合物）
本発明の重合性コレステリック液晶組成物には、繰り返し単位を有する、非シリコン系化合物（Ｖ）を含有することが好ましい。なお、後述するが、重合性コレステリック液晶組成物を用いて光学異方体を形成し、さらに、当該光学異方体膜上に、光学異方体を保護する保護層を別途積層する場合は、当該保護層を形成するにあたり、繰り返し単位を有する非シリコン系化合物（Ｖ）又は、繰り返し単位を有する非シリコン系化合物（Ｖ）を含有する溶液を用いる為、重合性液晶組成物中に、当該繰り返し単位を有する非シリコン系化合物（Ｖ）を必ずしも含有する必要はない。本発明の重合性コレステリック液晶組成物に繰り返し単位を有する非シリコン系化合物（Ｖ）を含有することで、配向状態が良好で、耐熱性に優れる光学異方体を得ることができる。
【０１１９】
本発明において、繰り返し単位を有する非シリコン系化合物（Ｖ）としては、繰り返し単位を有するアクリル系化合物及び／又はメタアクリル系化合物（Ｖ−１）を挙げることができる。繰り返し単位を有するアクリル系化合物及び／又はメタアクリル系化合物（Ｖ−１）としては、繰り返し単位を有していればよく、モノマーであっても、重合体や、（メタ）アクリル系化合物同士や、（メタ）アクリル系化合物とその他の重合性化合物との共重合体であってもよいが、重合性コレステリック液晶組成物に用いる溶剤に溶解可能なように分子量Ｍｗが２０００００以下、Ｍｎが４０００００以下であることが好ましい。アクリル系化合物及び／又はメタアクリル系化合物（Ｖ−１）として、具体的には、以下の式（Ｖ−１−１）〜（Ｖ−１−１５）が挙げられる。
２−エチルヘキシルアクリレート、ブチルアクリレートの共重合体（Ｖ−１−１）
ブチルアクリレート、ブチルメタクリレートの共重合体（Ｖ−１−２）
２−エチルブチルアクリレートの重合体（Ｖ−１−３）
ブチルアクリレートの重合体（Ｖ−１−４）
エチルアクリレートの重合体（Ｖ−１−５）
２−エチルヘキシルアクリレートの重合体（Ｖ−１−６）
１，９−ノナンジオールアクリレート（Ｖ−１−７）
ポリプロピレングリコールジアクリレート（Ｖ−１−８）
ベンジルアクリレートの重合体（Ｖ−１−９）
２−エチルヘキシルアクリレート、ブチルアクリレート、ブチルメタクリレートの共重合体（Ｖ−１−１０）
下記（Ｖ−ａ）、（Ｖ−ｂ）の共重合体（Ｖ−１−１１）
【０１２０】
【化４６】
2017038506.tif 000047
【０１２１】
下記（Ｖ−ｃ）、（Ｖ−ｄ）の共重合体（Ｖ−１−１２）
【０１２２】
【化４７】
2017038506.tif 000048
【０１２３】
フェニルグリシジルエーテルアクリレートの重合体（Ｖ−１−１３）
下記重合体（Ｖ−１−１４）
【０１２４】
【化４８】
2017038506.tif 000049
【０１２５】
下記重合体（Ｖ−１−１５）
【０１２６】
【化４９】
2017038506.tif 000050
【０１２７】
（式中、ｆ、ｇ、ｌ、ｏはそれぞれ１以上の整数を表すが、ｆは１５〜５０が好ましく、ｇは５０〜８５が好ましく、ｌは１〜２０が好ましく、ｏは１〜２０が好ましい。また、ｎ、ｈ、ｍ、ｓはそれぞれ１以上の整数を表すが、ｎは１〜２０が好ましく、ｈは１〜２０が好ましく、ｍは１〜２０が好ましく、ｓは１〜２０が好ましい。また、式中、Ｒ、Ｒ`はそれぞれ独立的に炭素原子数１〜２０の炭化水素基、または芳香族炭化水素を表し、該炭化水素基中の水素原子は１つ以上のハロゲン原子で置換されていても良い。）
本発明において、繰り返し単位を有する非シリコン系化合物（Ｖ）としては、下記一般式（Ｖ−２）で表される繰り返し単位を有する重量平均分子量が１００以上である化合物が挙げられる。
【０１２８】
【化５０】
2017038506.tif 000051
【０１２９】
式中、Ｒ１１、Ｒ１２、Ｒ１３及びＲ１４はそれぞれ独立的に水素原子、ハロゲン原子又は炭素原子数１〜２０の炭化水素基を表し、該炭化水素基中の水素原子は１つ以上のハロゲン原子で置換されていても良い。
【０１３０】
一般式（Ｖ−２）で表される好適な化合物として、例えばポリエチレン、ポリプロピレン、ポリイソブチレン、パラフィン、流動パラフィン、塩素化ポリプロピレン、塩素化パラフィン、塩素化流動パラフィン等を挙げることができる。
【０１３１】
本発明において、繰り返し単位を有する非シリコン系化合物（Ｖ）としては、下記一般式等で表される繰り返し単位を有するポリイミド系化合物及び／又はポリアミド系化合物（Ｖ−３）を挙げることができる。繰り返し単位を有するポリイミド系化合物及び／又はポリアミド系化合物（Ｖ−３）としては、繰り返し単位を有していればよく、モノマーであっても、重合体や、ポリイミド系化合物及び／又はポリアミド系化合物とその他の重合性化合物との共重合体であってもよいが、重合性コレステリック液晶組成物に用いる溶剤に溶解可能なように分子量Ｍｗが２０００００以下、Ｍｎが４０００００以下であることが好ましい。ポリイミド系化合物及び／又はポリアミド系化合物（Ｖ−３）として、具体的には、以下の式（Ｖ−３−１）〜（Ｖ−３−４）の重合体が挙げられる。
【０１３２】
【化５１】
2017038506.tif 000052
【０１３３】
【化５２】
2017038506.tif 000053
【０１３４】
（式中、ｉは１以上の整数を表すが、１〜５０が好ましい。）
繰り返し単位を有する非シリコン系化合物（Ｖ）の使用量は重合性コレステリック液晶組成物中に含有する重合性液晶化合物（Ｉ）、重合性液晶化合物（ＩＩ）及びキラル化合物（ＩＩＩ）の合計含有量を１００質量部とした場合に、０．１〜６質量部添加することが好ましく、０．１〜５．５質量部添加することがより好ましく、０．１〜５質量％が特に好ましい。これらは、単独で使用することもできるし、２種類以上混合して使用することもできる。
（有機溶剤）
本発明における重合性コレステリック液晶組成物に有機溶剤を添加してもよい。用いる有機溶剤としては特に限定はないが、重合性液晶化合物が良好な溶解性を示す有機溶剤が好ましく、１００℃以下の温度で乾燥できる有機溶剤であることが好ましい。そのような溶剤としては、例えば、トルエン、キシレン、クメン、メシチレン等の芳香族系炭化水素、酢酸メチル、酢酸エチル、酢酸プロピル、酢酸ブチル等のエステル系溶剤、メチルエチルケトン、メチルイソブチルケトン、シクロヘキサノン、シクロペンタノン等のケトン系溶剤、テトラヒドロフラン、１，２−ジメトキシエタン、アニソール等のエーテル系溶剤、Ｎ，Ｎ−ジメチルホルムアミド、Ｎ−メチル−２−ピロリドン、等のアミド系溶剤、プロピレングリコールモノメチルエーテルアセテート、ジエチレングリコールモノメチルエーテルアセテート、γ−ブチロラクトン及びクロロベンゼン等が挙げられる。これらは、単独で使用することもできるし、２種類以上混合して使用することもできるが、ケトン系溶剤、エーテル系溶剤、エステル系溶剤及び芳香族炭化水素系溶剤のうちのいずれか１種類以上を用いることが溶液安定性の点から好ましい。
【０１３５】
本発明に用いられる組成物は有機溶剤の溶液とすると基板に対して塗布することができ、重合性コレステリック液晶組成物に用いる有機溶剤の比率は、塗布した状態を著しく損なわない限りは特に制限はないが、重合性コレステリック液晶組成物中に含有する有機溶剤の合計量が１０〜９５質量％であることが好ましく、１２〜９０質量％であることが更に好ましく、１５〜８５質量％であることが特に好ましい。
【０１３６】
有機溶剤に重合性コレステリック液晶組成物を溶解する際には、均一に溶解させるために、加熱攪拌することが好ましい。加熱攪拌時の加熱温度は、用いる組成物の有機溶剤に対する溶解性を考慮して適宜調節すればよいが、生産性の点から１５℃〜１１０℃が好ましく、１５℃〜１０５℃がより好ましく、１５℃〜１００℃がさらに好ましく、２０℃〜９０℃とするのが特に好ましい。
【０１３７】
また、溶媒を添加する際には分散攪拌機により攪拌混合することが好ましい。分散攪拌機として具体的には、ディスパー、プロペラ、タービン翼等攪拌翼を有する分散機、ペイントシェイカー、遊星式攪拌装置、振とう機、スターラー、シェーカー又はロータリーエバポレーター等が使用できる。その他には、超音波照射装置が使用できる。
【０１３８】
溶媒を添加する際の攪拌回転数は、用いる攪拌装置により適宜調整することが好ましいが、均一な重合性液晶組成物溶液とするために攪拌回転数を１０ｒｐｍ〜１０００ｒｐｍとするのが好ましく、５０ｒｐｍ〜８００ｒｐｍとするのがより好ましく、１５０ｒｐｍ〜６００ｒｐｍとするのが特に好ましい。
（重合禁止剤）
本発明における重合性コレステリック液晶組成物には、重合禁止剤を添加することが好ましい。重合禁止剤としては、フェノール系化合物、キノン系化合物、アミン系化合物、チオエーテル系化合物、ニトロソ化合物、等が挙げられる。
【０１３９】
フェノール系化合物としては、ｐ−メトキシフェノール、クレゾール、ｔ−ブチルカテコール、３．５−ジ−ｔ−ブチル−４−ヒドロキシトルエン、２．２'−メチレンビス（４−メチル−６−ｔ−ブチルフェノール）、２．２'−メチレンビス（４−エチル−６−ｔ−ブチルフェノール）、４．４'−チオビス（３−メチル−６−ｔ−ブチルフェノール）、４−メトキシ−１−ナフトール、４，４’−ジアルコキシ−２，２’−ビ−１−ナフトール、等が挙げられる。
【０１４０】
キノン系化合物としては、ヒドロキノン、メチルヒドロキノン、ｔｅｒｔ−ブチルヒドロキノン、ｐ−ベンゾキノン、メチル−ｐ−ベンゾキノン、ｔｅｒｔ−ブチル−ｐ−ベンゾキノン、２，５−ジフェニルベンゾキノン、２−ヒドロキシ−１，４−ナフトキノン、１，４−ナフトキノン、２，３−ジクロロ−１，４−ナフトキノン、アントラキノン、ジフェノキノン等が挙げられる。
【０１４１】
アミン系化合物としては、ｐ−フェニレンジアミン、４−アミノジフェニルアミン、Ｎ．Ｎ'−ジフェニル−ｐ−フェニレンジアミン、Ｎ−ｉ−プロピル−Ｎ'−フェニル−ｐ−フェニレンジアミン、Ｎ−（１．３−ジメチルブチル）−Ｎ'−フェニル−ｐ−フェニレンジアミン、Ｎ．Ｎ'−ジ−２−ナフチル−ｐ−フェニレンジアミン、ジフェニルアミン、Ｎ−フェニル−β−ナフチルアミン、４．４'−ジクミル−ジフェニルアミン、４．４'−ジオクチル−ジフェニルアミン等が挙げられる。
【０１４２】
チオエーテル系化合物としては、フェノチアジン、ジステアリルチオジプロピオネート等が挙げられる。
【０１４３】
ニトロソ系化合物としては、Ｎ−ニトロソジフェニルアミン、Ｎ−ニトロソフェニルナフチルアミン、Ｎ−ニトロソジナフチルアミン、ｐ−ニトロソフェノール、ニトロソベンゼン、ｐ−ニトロソジフェニルアミン、α−ニトロソ−β−ナフトール等、Ｎ、Ｎ−ジメチルｐ−ニトロソアニリン、ｐ−ニトロソジフェニルアミン、ｐ−ニトロンジメチルアミン、ｐ−ニトロン−Ｎ、Ｎ−ジエチルアミン、Ｎ−ニトロソエタノールアミン、Ｎ−ニトロソジ−ｎ−ブチルアミン、Ｎ−ニトロソ−Ｎ−ｎ−ブチル−４−ブタノールアミン、Ｎ−ニトロソ−ジイソプロパノールアミン、Ｎ−ニトロソ−Ｎ−エチル−４−ブタノールアミン、５−ニトロソ−８−ヒドロキシキノリン、Ｎ−ニトロソモルホリン、Ｎ−二トロソーＮ−フェニルヒドロキシルアミンアンモニウム塩、二トロソベンゼン、２，４．６−トリーｔｅｒｔ−ブチルニトロンベンゼン、Ｎ−ニトロソ−Ｎ−メチル−ｐ−トルエンスルホンアミド、Ｎ−ニトロソ−Ｎ−エチルウレタン、Ｎ−ニトロソ−Ｎ−ｎ−プロピルウレタン、１−ニトロソ−２−ナフトール、２−ニトロソ−１−ナフトール、１−ニトロソ−２−ナフトール−３，６−スルホン酸ナトリウム、２−ニトロソ−１−ナフトール−４−スルホン酸ナトリウム、２−ニトロソ−５−メチルアミノフェノール塩酸塩、２−ニトロソ−５−メチルアミノフェノール塩酸塩等が挙げられる。
【０１４４】
重合禁止剤の添加量は重合性コレステリック液晶組成物中に含有する重合性液晶化合物（Ｉ）、重合性液晶化合物（ＩＩ）及びキラル化合物（ＩＩＩ）の合計含有量を１００質量部とした場合に０．０１〜１．０質量部であることが好ましく、０．０５〜０．５質量部であることがより好ましい。
（配向制御剤）
本発明の重合性コレステリック液晶組成物は、重合性液晶化合物をコレステリック配向（平面配向）した状態にするために、配向性をより促進する配向制御剤を１種類以上含有してもよい。含有することができる配向制御剤としては、アルキルカルボン酸塩、アルキルリン酸塩、アルキルスルホン酸塩、フルオロアルキルカルボン酸塩、フルオロアルキルリン酸塩、フルオロアルキルスルホン酸塩、ポリオキシエチレン誘導体、フルオロアルキルエチレンオキシド誘導体、ポリエチレングリコール誘導体、アルキルアンモニウム塩、フルオロアルキルアンモニウム塩類等を挙げることができ、特に含フッ素界面活性剤が好ましい。具体的には、「メガファック  Ｆ−２５１」、「メガファック  Ｆ−４４４」、「メガファック  Ｆ−５１０」、「メガファック  Ｆ−５５２」、「メガファック  Ｆ−５５３」、「メガファック  Ｆ−５５４」、「メガファック  Ｆ−５５５」、「メガファック  Ｆ−５５８」、「メガファック  Ｆ−５６０」、「メガファック  Ｆ−５６１」、「メガファック  Ｆ−５６３」、「メガファック  Ｆ−５６５」、「メガファック  Ｆ−５７０」、「メガファック  Ｒ−４０」、「メガファック  Ｒ−４１」、「メガファック  Ｒ−４３」、「メガファック  Ｒ−９４」（以上、ＤＩＣ株式会社製）、「ＦＴＸ-２１８」（株式会社ネオス製）等の例を挙げることができる。
【０１４５】
また、使用可能な配向制御剤の例として、下記一般式（５−１）〜（５−４）で表される化合物が挙げられるが、構造はこれに限定されない。
【０１４６】
【化５３】
2017038506.tif 000054
【０１４７】
（式中、Ｒはそれぞれ同一でも異なっていてもよく、フッ素原子で置換されていてもよい炭素原子数１〜３０のアルコキシ基を表す。式中、ｍ１、ｍ２及びｍ３はそれぞれ１以上の整数を表す。）
（連鎖移動剤）
本発明における重合性コレステリック液晶組成物は、光学異方体とした場合の基材との密着性をより向上させるため、連鎖移動剤を添加することも好ましい。連鎖移動剤としては、芳香族炭化水素類、クロロホルム、四塩化炭素、四臭化炭素、ブロモトリクロロメタン等のハロゲン化炭化水素類、モノチオール、ジチオール、トリチオール、テトラチオール等のチオール化合物が挙げられるが、芳香族炭化水素類、チオール化合物がより好ましい。具体的には下記一般式（８−１）〜（８−１２）で表される化合物が好ましい。
【０１４８】
【化５４】
2017038506.tif 000055
【０１４９】
【化５５】
2017038506.tif 000056
【０１５０】
式中、Ｒ６５は炭素原子数２〜１８のアルキル基を表し、該アルキル基は直鎖であっても分岐鎖であっても良く、該アルキル基中の１つ以上のメチレン基は酸素原子、及び硫黄原子が相互に直接結合しないものとして、酸素原子、硫黄原子、−ＣＯ−、−ＯＣＯ−、−ＣＯＯ−、又は−ＣＨ＝ＣＨ−で置換されていてもよく、Ｒ６６は炭素原子数２〜１８のアルキレン基を表し、該アルキレン基中の１つ以上のメチレン基は酸素原子、及び硫黄原子が相互に直接結合しないものとして、酸素原子、硫黄原子、−ＣＯ−、−ＯＣＯ−、−ＣＯＯ−、又は−ＣＨ＝ＣＨ−で置換されていてもよい。
【０１５１】
連鎖移動剤の添加量は重合性コレステリック液晶組成物中に含有する重合性液晶化合物（Ｉ）、重合性液晶化合物（ＩＩ）及びキラル化合物（ＩＩＩ）の合計含有量を１００質量部とした場合に、０．５〜１０質量部であることが好ましく、１．０〜５．０質量部であることがより好ましい。
（その他の添加剤）
更に物性調整のため、目的に応じて、液晶性のない重合性化合物、チキソ剤、紫外線吸収剤、赤外線吸収剤、抗酸化剤、表面処理剤等の添加剤を液晶の配向能を著しく低下させない程度添加することができる。
（光学異方体）
本発明の光学異方体は、本発明の重合性コレステリック液晶組成物を、配向機能を有する基材上に塗布し、本発明の重合性コレステリック液晶組成物中の液晶分子を、ネマチック相、キラルスメクチック相を保持した状態で配向させ、重合させることによって得られる。なお、本発明の光学異方体は、後述の位相差膜は、当該光学異方体の用途の１つであり、光学異方体の概念に包含されるものである。
（位相差膜）
本発明の位相差膜は、本発明の光学異方体と同様にして作製される。基材に対して、液晶性化合物が一様に連続的な配向状態を形成して、位相差膜が得られる。なお、本発明の位相差膜は、位相差層及び位相差フィルムと同義である。
【０１５２】
本発明の重合性コレステリック液晶組成物を塗布等により、基材上に配向させ、重合して得られる位相差膜として、ネガティブＣプレート、二軸性プレート等が挙げられる。
【０１５３】
ここで、ネガティブＣプレートは、位相差膜の面内遅相軸方向の屈折率をｎｘ、位相差膜の面内進相軸方向の屈折率をｎｙ、位相差膜の厚み方向の屈折率をｎｚとしたときに、「ｎｘ＝ｎｙ＞ｎｚ」の関係となる位相差膜である。二軸性プレートは、位相差膜の面内遅相軸方向の屈折率をｎｘ、位相差膜の面内進相軸方向の屈折率をｎｙ、位相差膜の厚み方向の屈折率をｎｚとしたときに、「ｎｘ＞ｎｙ＞ｎｚ」の関係となる位相差膜である。
本発明の位相差膜は、液晶表示装置、ディスプレイ、光学素子、光学部品、着色剤、セキュリティ用マーキング、レーザー発光用部材、光学フィルム、及び、補償フィルム等の用途に応じて、用途に適した形で適用される。また、接着剤や接着層、粘着剤や粘着層、保護フィルムや偏光フィルム等が積層されていてもよい。
（位相差パターニング膜）
本発明の位相差パターニング膜は、本発明の光学異方体同様に、基材、配向膜、及び、重合性コレステリック液晶組成物の重合体を順次積層したものであるが、重合工程において、部分的に異なる位相差が得られるようにパターニングされたものである。パターニングは、格子状のパターニング、円状のパターニング、多角形状のパターニング等、異なる方向の場合もある。本発明の位相差パターニング膜は、液晶表示装置、ディスプレイ、光学素子、光学部品、着色剤、セキュリティ用マーキング、レーザー発光用部材、光学フィルム、及び、補償フィルム等の用途に応じて、適用される。
【０１５４】
部分的に異なる位相差を得る方法としては、基材に配向膜を設け、配向処理する際に本発明の重合性コレステリック液晶組成物を塗布乾燥した際に、重合性液晶組成物がパターニング配向するように処理する。そのような配向処理は、微細ラビング処理、フォトマスクを介しての偏光紫外可視光照射処理、微細形状加工処理等が挙げられる。配向膜は、公知慣用のものが用いられる。そのような配向膜としては、ポリイミド、ポリシロキサン、ポリアミド、ポリビニルアルコール、ポリカーボネート、ポリスチレン、ポリフェニレンエーテル、ポリアリレート、ポリエチレンテレフタレート、ポリエーテルサルホン、エポキシ樹脂、エポキシアクリレート樹脂、アクリル樹脂、クマリン化合物、カルコン化合物、シンナメート化合物、フルギド化合物、アントラキノン化合物、アゾ化合物、アリールエテン化合物等の化合物が挙げられる。微細ラビングにより配向処理する化合物は、配向処理、もしくは配向処理の後に加熱工程を入れることで材料の結晶化が促進されるものが好ましい。ラビング以外の配向処理を行う化合物の中では光配向材料を用いることが好ましい。
（輝度向上膜）
本発明の輝度向上膜は、本発明の光学異方体と同様にして作製される。重合性コレステリック液晶組成物を硬化した位相差膜、λ／４波長板を粘着剤層等で介して積層させることにより、本発明の輝度向上膜として使用することができる。本発明の輝度向上膜を設けることで、液晶表示装置において、バックライトからの光を有効に利用し、輝度を向上させ且つ発光効率を高めることが可能である。
（反射防止膜）
本発明の反射防止膜は、本発明の光学異方体と同様にして作製される。重合性コレステリック液晶組成物を硬化した位相差膜、λ／４波長板を粘着剤層等で介して積層させることにより、本発明の反射防止膜として使用することができる。有機ＥＬ等の画像表示装置には、外光反射や背景の映り込み等の問題があるが、本発明の反射防止膜を設けることで、上記問題を防ぐことができる。
（遮熱膜）
本発明の遮熱膜は、本発明の光学異方体と同様にして作製される。重合性コレステリック液晶組成物を硬化した位相差膜を積層することで、本発明の遮熱膜として使用することができる。本発明の遮熱膜を設けることで、太陽光の可視光線、または赤外光線等の透過を防ぐことが可能である。
（光学異方体の製造方法）
（基材）
本発明の光学異方体に用いられる基材は、液晶表示装置、ディスプレイ、光学部品や光学フィルムに通常使用する基材であって、本発明の重合性コレステリック液晶組成物の塗布後の乾燥時における加熱に耐えうる耐熱性を有する材料であれば、特に制限はない。そのような基材としては、ガラス基材、金属基材、セラミックス基材やプラスチック基材等の有機材料が挙げられる。特に基材が有機材料の場合、セルロース誘導体、ポリオレフィン、ポリエステル、ポリカーボネート、ポリアクリレート（アクリル樹脂）、ポリアリレート、ポリエーテルサルホン、ポリイミド、ポリフェニレンスルフィド、ポリフェニレンエーテル、ナイロン又はポリスチレン等が挙げられる。中でもポリエステル、ポリスチレン、ポリアクリレート、ポリオレフィン、セルロース誘導体、ポリアリレート、ポリカーボネート等のプラスチック基材が好ましく、ポリアクリレート、ポリオレフィン、セルロース誘導体等の基材がさらに好ましく、ポリオレフィンとしてＣＯＰ（シクロオレフィンポリマー）を用い、セルロース誘導体としてＴＡＣ（トリアセチルセルロース）を用い、ポリアクリレートとしてＰＭＭＡ（ポリメチルメタクリレート）を用いることが特に好ましい。基材の形状としては、平板の他、曲面を有するものであっても良い。これらの基材は、必要に応じて、電極層、反射防止機能、反射機能を有していてもよい。
【０１５５】
本発明の重合性コレステリック液晶組成物の塗布性や接着性向上のために、これらの基材の表面処理を行っても良い。表面処理として、オゾン処理、プラズマ処理、コロナ処理、シランカップリング処理などが挙げられる。また、光の透過率や反射率を調節するために、基材表面に有機薄膜、無機酸化物薄膜や金属薄膜等を蒸着など方法によって設ける、あるいは、光学的な付加価値をつけるために、基材がピックアップレンズ、ロッドレンズ、光ディスク、位相差フィルム、光拡散フィルム、カラーフィルタ等であっても良い。中でも付加価値がより高くなるピックアップレンズ、位相差フィルム、光拡散フィルム、カラーフィルタは好ましい。
（配向処理）
また、上記基材には、本発明の重合性コレステリック液晶組成物を塗布乾燥した際に重合性コレステリック液晶組成物が配向するように、通常配向処理が施されている、あるいは配向膜が設けられていても良い。配向処理としては、延伸処理、ラビング処理、偏光紫外可視光照射処理、イオンビーム処理等が挙げられる。配向膜を用いる場合、配向膜は公知慣用のものが用いられる。そのような配向膜としては、ポリイミド、ポリシロキサン、ポリアミド、ポリビニルアルコール、ポリカーボネート、ポリスチレン、ポリフェニレンエーテル、ポリアリレート、ポリエチレンテレフタレート、ポリエーテルサルホン、エポキシ樹脂、エポキシアクリレート樹脂、アクリル樹脂、クマリン化合物、カルコン化合物、シンナメート化合物、フルギド化合物、アントラキノン化合物、アゾ化合物、アリールエテン化合物等の化合物が挙げられる。ラビングにより配向処理する化合物は、配向処理、もしくは配向処理の後に加熱工程を入れることで材料の結晶化が促進されるものが好ましい。ラビング以外の配向処理を行う化合物の中では光配向材料を用いることが好ましい。
（塗布）
本発明の光学異方体を得るための塗布法としては、アプリケーター法、バーコーティング法、スピンコーティング法、ロールコーティング法、ダイレクトグラビアコーティング法、リバースグラビアコーティング法、フレキソコーティング法、インクジェット法、ダイコーティング法、キャップコーティング法、ディップコーティング法、スリットコーティング法等、公知慣用の方法を行うことができる。重合性コレステリック液晶組成物を塗布後、必要に応じて乾燥させる。
（重合方法）
本発明の光学異方体を得るための重合性コレステリック液晶組成物の重合操作については、重合性液晶組成物中の液晶化合物が基材に対してコレステリック配向（平面配向）した状態で一般に紫外線等の光照射、あるいは加熱によって行われる。重合を光照射で行う場合は、具体的には３９０ｎｍ以下の紫外光を照射することが好ましく、２５０〜３７０ｎｍの波長の光を照射することが最も好ましい。但し、３９０ｎｍ以下の紫外光により重合性コレステリック液晶組成物が分解などを引き起こす場合は、３９０ｎｍ以上の紫外光で重合処理を行ったほうが好ましい場合もある。この光は、拡散光で、かつ偏光していない光であることが好ましい。
【０１５６】
本発明の重合性コレステリック液晶組成物を重合させる方法としては、活性エネルギー線を照射する方法や熱重合法等が挙げられるが、加熱を必要とせず、室温で反応が進行することから活性エネルギー線を照射する方法が好ましく、中でも、操作が簡便なことから、紫外線等の光を照射する方法が好ましい。
【０１５７】
照射時の温度は、本発明の重合性コレステリック液晶組成物が液晶相を保持できる温度とすることが好ましい。また、重合性コレステリック液晶組成物の照射時の温度を上昇させることにより、得られた光学異方体の硬化性を向上させることか可能である。尚、液晶組成物は、通常、昇温過程において、Ｃ（固相）−Ｎ（ネマチック）転移温度（以下、Ｃ−Ｎ転移温度と略す。）から、Ｎ−Ｉ転移温度範囲内で液晶相を示す。一方、降温過程においては、熱力学的に非平衡状態を取るため、Ｃ−Ｎ転移温度以下でも凝固せず液晶状態を保つ場合がある。この状態を過冷却状態という。本発明においては、過冷却状態にある液晶組成物も液晶相を保持している状態に含めるものとする。具体的には３９０ｎｍ以下の紫外光を照射することが好ましく、２５０〜３７０ｎｍの波長の光を照射することが最も好ましい。但し、３９０ｎｍ以下の紫外光により重合性組成物が分解などを引き起こす場合は、３９０ｎｍ以上の紫外光で重合処理を行ったほうが好ましい場合もある。この光は、拡散光で、かつ偏光していない光であることが好ましい。紫外線照射強度は、０．０５ｋＷ／ｍ２〜１０ｋＷ／ｍ２の範囲が好ましい。特に、０．２ｋＷ／ｍ２〜２ｋＷ／ｍ２の範囲が好ましい。紫外線強度が０．０５ｋＷ／ｍ２未満の場合、重合を完了させるのに多大な時間がかかる。一方、２ｋＷ／ｍ２を超える強度では、重合性液晶組成物中の液晶分子が光分解する傾向にあることや、重合熱が多く発生して重合中の温度が上昇し、重合性液晶のオーダーパラメーターが変化して、重合後のフィルムのリタデーションに狂いが生じる可能性がある。
【０１５８】
マスクを使用して特定の部分のみを紫外線照射で重合させた後、該未重合部分の配向状態を、電場、磁場又は温度等をかけて変化させ、その後該未重合部分を重合させると、異なる配向方向をもった複数の領域を有する光学異方体を得ることもできる。
【０１５９】
また、マスクを使用して特定の部分のみを紫外線照射で重合させる際に、予め未重合状態の重合性液晶組成物に電場、磁場又は温度等をかけて配向を規制し、その状態を保ったままマスク上から光を照射して重合させることによっても、異なる配向方向をもった複数の領域を有する光学異方体を得ることができる。
【０１６０】
本発明の重合性液晶組成物を重合させて得られる光学異方体は、基板から剥離して単体で光学異方体として使用することも、基板から剥離せずにそのまま光学異方体として使用することもできる。特に、他の部材を汚染し難いので、被積層基板として使用したり、他の基板に貼り合わせて使用したりするときに有用である。
（光学異方体上に保護層を有する積層体の製造方法）
本発明の光学異方体上に保護層を有する積層体の製造方法として以下の方法が挙げられる。
【０１６１】
第１の方法として、本発明の重合性コレステリック液晶組成物中に、上記繰り返し単位を有する非シリコン系化合物（Ｖ）を含有させ、前記重合性コレステリック液晶組成物を重合する方法が挙げられる。この場合、含有する繰り返し単位を有する非シリコン系化合物（Ｖ）が、前記重合性コレステリック液晶組成物の塗布後、必要に応じて乾燥して一定の配向状態を形成するまでの間に、前記重合性コレステリック液晶組成物から排斥され、前記重合性コレステリック液晶組成物と空気界面の間に偏析して保護層を形成し、積層体となると推察される。本方法を用いる場合、繰り返し単位を有する非シリコン系化合物（Ｖ）として、上記一般式（Ｖ−１）、（Ｖ−２）で用いられる化合物を用いると、光学異方体と適度に分離し保護層を形成しやすく、さらには配向性が良好な光学異方体を得られるため好ましい。
【０１６２】
第２の方法として、本発明の光学異方体を有する光学異方体を得るための重合性コレステリック液晶組成物を重合して得られる光学異方体上に、繰り返し単位を有する非シリコン系化合物（Ｖ）を含有する溶液を乾燥後、必要に応じて硬化して保護層を積層する方法が挙げられる。この場合、重合性コレステリック液晶組成物中に、繰り返し単位を有する非シリコン系化合物（Ｖ）を含有していても含有していなくても良いが、含有する場合は、上記一般式（Ｖ−２）で表される化合物を含有することが好ましい。また、本方法を用いる場合、繰り返し単位を有する非シリコン系化合物（Ｖ）として、上記一般式（Ｖ−１）、（Ｖ−３）で用いられる化合物を用いると、ガラス転移温度が高いことにより、保護層として耐熱性の機能に優れるため好ましい。
（液晶表示装置）
本発明の液晶表示装置は、ガラスなどの光透過性基板の間に液晶物質を封入した表示素子である。液晶表示装置は、図示しない表示制御装置からの電気的制御により液晶物質の分子配向を変化させることで、液晶セルの背面側に配置した偏光板により偏光されたバックライトの光の偏光状態を変化させ、液晶セルの視認側に配置した偏光板を透過する光量を制御することによって画像を表示させる。本実施形態の液晶表示装置は、負の誘電率異方性を有する棒状の液晶分子を配向させている。
【０１６３】
本発明の一実施形態である液晶表示装置では、偏光軸直交性の視野角依存を補償して視野角を広げるため、本発明の位相差膜のネガティブＣプレートを使用することが好ましい。また、ポジティブＡプレートを併用することが好ましく、更にポジティブＡプレート及びネガティブＣプレートを積層することがより好ましい。
【０１６４】
ここで、ポジティブＡプレートは、フィルムの面内遅相軸方向の屈折率をｎｘ、フィルムの面内進相軸方向の屈折率をｎｙ、フィルムの厚み方向の屈折率をｎｚとしたときに、「ｎｘ＞ｎｙ＝ｎｚ」の関係となる。
【０１６５】
ポジティブＡプレート及びネガティブＣプレートを積層する場合、第１の位相差膜として、ポジティブＡプレートを使用することが好ましく、ポジティブＡプレートとしては、波長５５０ｎｍにおける面内位相差値が３０〜５００ｎｍの範囲にあるものが好ましい。Ｎｚ係数は、０．９〜１．１の範囲が好ましい。ネガティブＣプレートとしては、波長５５０ｎｍにおける厚み方向位相差値は２０〜４００ｎｍの範囲が好ましい。
【０１６６】
なお、厚み方向の屈折率異方性は、式（２）により定義される厚み方向位相差値Ｒｔｈで表される。厚み方向位相差値Ｒｔｈは、面内位相差値Ｒ０、遅相軸を傾斜軸として５０°傾斜して測定した位相差値Ｒ５０、フィルムの厚みｄ、フィルムの平均屈折率ｎ０を用いて、式（１）と次式（４）〜（７）から数値計算によりｎｘ、ｎｙ、ｎｚを求め、これらを式（２）に代入して算出することができる。また、Ｎｚ係数＝は、式（３）から算出
することができる。以下、本明細書の他の記載において同様である。
【０１６７】
Ｒ０＝（ｎｘ−ｎｙ）×ｄ                                                 （１）
Ｒｔｈ＝［（ｎｘ＋ｎｙ）／２−ｎｚ］×ｄ                                （２）
Ｎｚ係数＝（ｎｘ−ｎｚ）／（ｎｘ−ｎｙ）                                （３）
Ｒ５０＝（ｎｘ−ｎｙ’）×ｄ／ｃｏｓ（φ）                                （４）
（ｎｘ＋ｎｙ＋ｎｚ）／３＝ｎ０                                           （５）
ここで、
φ＝ｓｉｎ−１［ｓｉｎ（５０°）／ｎ０］                                   （６）
ｎｙ’＝ｎｙ×ｎｚ／［ｎｙ２×ｓｉｎ２（φ）＋ｎｚ２×ｃｏｓ２（φ）］１／２  （７）
市販の位相差測定装置では、ここに示した数値計算を装置内で自動的に行い、面内位相差値Ｒ０や厚み方向位相差値Ｒｔｈなどを自動的に表示するようになっているものが多い。このような測定装置としては、例えば、ＲＥＴＳ−１００（大塚化学（株）製）を挙げることができる。
【０１６８】
また、本発明の位相差膜は、液晶セルの外側に配置される液晶表示装置（アウトセル型、図１）、位相差膜が液晶セルの内側に配置される液晶表示装置（インセル型）のどちらの液晶表示装置にも適用できる。液晶表示装置の薄型化・軽量化・貼り付け工程削減による生産性向上の観点から、インセル型位相差膜を用いたほうが良い。
【０１６９】
本発明の「インセル型位相差膜」は、一対の光透過性基板で挟まれた内側に位相差膜を備えており、液晶セルの内側に配置されている。位相差膜には、重合性液晶組成物を配向させた状態で、重合させた光学異方体を使用している。また、図２、図３に示す液晶表示装置は、配置例の１つに過ぎず、位相差膜が設けられる位置としてはこれに限定されない。例えば、電極と背面側の配向膜との間など、所望の位置に位相差膜を設けるようにしてもよい（図１０、図１１）。
【０１７０】
本発明の液晶表示装置は、カラーフィルタを有していてもよい。カラーフィルタは、ブラックマトリックス及び少なくともＲＧＢ三色画素部から構成される。カラーフィルタ層の形成には、何れの方法を用いてもよい。本発明の液晶表示装置は、第一の基板と第二の基板上の液晶組成物と接する面には液晶組成物を配向させるために配向膜を有していても良い。配向膜材料は、本発明の配向処理に記載の通りである。
【０１７１】
本発明の液晶表示装置において、透明電極の材料としては、導電性の金属酸化物を用いることができ、金属酸化物としては酸化インジウム（Ｉｎ２Ｏ３）、酸化スズ（ＳｎＯ２）、酸化亜鉛（ＺｎＯ）、酸化インジウムスズ（Ｉｎ２Ｏ３―ＳｎＯ２）、酸化インジウム亜鉛（Ｉｎ２Ｏ３―ＺｎＯ）、ニオブ添加二酸化チタン（Ｔｉ1-xＮｂxＯ２）、フッ素ドープ酸化スズ、グラフェンナノリボン又は金属ナノワイヤー等が使用できるが、酸化亜鉛（ＺｎＯ）、酸化インジウムスズ（Ｉｎ２Ｏ３―ＳｎＯ２）又は酸化インジウム亜鉛（Ｉｎ２Ｏ３―ＺｎＯ）が好ましい。これらの透明導電膜のパターニングには、フォト・エッチング法やマスクを用いる方法などを使用することができる。
【０１７２】
発明の液晶表示装置は、偏光層を有していてもよい。偏光層は、自然光を直線偏光に変換する機能を有する部材である。前記偏光層は、偏光機能を有するフィルムであればよく、例えば、ポリビニルアルコール系フィルムにヨウ素や二色性色素を吸着させて延伸したフィルム、ポリビニルアルコール系フィルムを延伸してヨウ素や二色性染料あるいは、二色性色素を吸着させたフィルム、二色性染料を含有する水溶液を基板上に塗布して偏光層を形成したフィルム、ワイヤーグリッド偏光子等が挙げられる。
【０１７３】
ワイヤーグリッド偏光子を用いる場合は、Ａｌ、Ｃｕ、Ａｇ、Ｃｕ、Ｎｉ、Ｃｒ、及びＳｉなどの導電材料で形成されたものを使用することが好ましい。
【０１７４】
また、偏光層にはさらに、必要に応じて、保護フィルムとなるフィルムを備えていてもよい。前記保護フィルムとしては、たとえばポリエチレン、ポリプロピレン、ノルボルネン系ポリマー等のポリオレフィンフィルム、ポリエチレンテレフタレートフィルム、ポリメタクリル酸エステルフィルム、ポリアクリル酸エステルフィルム、セルロースエステルフィルム等が挙げられる。
【０１７５】
本発明の一実施形態では、液晶セル内に偏光層を設置する、インセル偏光層が設けられてもよい。この場合の液晶表示装置の一例を図４〜図９に示す。
【０１７６】
前述した偏光層を有する光学部材には、液晶セルとの貼合のため粘着剤層を設けていてもよい。液晶セル以外の他部材と貼合するためにも粘着剤層を設けることもできる。粘着剤層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。本発明の液晶組成物には、シアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系等、特に制限なく、公知慣用のものを用いることができる。
（画像表示装置）
本発明の画像表示装置は、画像表示用の各種装置に使用することができる。画像表示装置としては、有機ＥＬ表示装置、プラズマディスプレイ表示装置等が挙げられ、画像表示装置の用途、種類、構成に限定はない。画像表示装置を構成する際に、拡散板、反射防止膜、保護膜、光拡散板、バックライト等の部品を配置することができる。
（光学素子）
本発明の光学異方体は、光学素子として使用することもできる。光学素子としては、回折格子やピックアップレンズ等が一例として挙げられるが、光学素子の用途、種類、構成に限定はない。
（印刷物）
本発明の光学異方体は、印刷物として使用することもできる。印刷物としては、偽造防止用に印刷したものが一例として挙げられるが、印刷物の用途、種類、構成に限定はない。
【実施例】
【０１７７】
以下に本発明を合成例、実施例、及び、比較例によって説明するが、もとより本発明はこれらに限定されるものではない。なお、特に断りのない限り、「部」及び「％」は質量基準である。
（重合性液晶組成物の調製）
位相差膜用の本発明の各重合性液晶組成物を以下のように調製した。【０１７８】
表１に示す、分子内に２個以上の重合性官能基を有する重合性液晶化合物である下記式（Ａ−１）〜式（Ａ−７）で表される化合物、１個の重合性官能基を有する重合性液晶化合物である下記式（Ｂ−１）〜式（Ｂ−３）で表される化合物、キラル化合物である下記式（Ｃ−１）〜式（Ｃ−６）で表される化合物の合計量１００質量部に対し、下記式（Ｄ−１）で表される化合物、下記（Ｅ−１）〜（Ｅ−２）の化合物、繰り返し単位を有する下記式（Ｆ−１）〜（Ｆ−９）で表される化合物、有機溶剤である下記シクロペンタノン（Ｇ−１）をそれぞれ、表１に示す割合（質量部）で用いて各重合性液晶組成物を調製した。
（重合性コレステリック液晶組成物（１）の調製）
表１に示す通り、式（Ａ−１）で表される化合物５１．０質量部、式（Ａ−２）で表される化合物１２．８質量部、式（Ｂ−１）で表される化合物９．２質量部、式（Ｂ−２）で表される化合物２２．４質量部、式（Ｃ−１）で表される化合物４．６質量部の合計値１００質量部に対して、メチルヒドロキノン（ＭＥＨＱ）（Ｄ-１）０．１質量部、重合開始剤（Ｅ−１）３．０質量部、式（Ｆ−１）で表される化合物０．１質量部、及び、有機溶剤であるシクロペンタノン（Ｇ−１）を３００質量部用い、攪拌プロペラを有する攪拌装置を使用し、攪拌速度が５００ｒｐｍ、溶液温度が６０℃の条件下で１時間攪拌後、０．２μｍのメンブランフィルターで濾過して重合性コレステリック液晶組成物（１）を得た。
（重合性コレステリック液晶組成物（２）〜（２８）、比較用重合性液晶組成物（２９）〜（４０）の調製）
本発明の重合性液晶組成物（１）の調製と同様に、表１に示す式（Ａ−１）〜式（Ａ−７）、式（Ｂ−１）〜式（Ｂ−３）、式（Ｃ−１）〜式（Ｃ−６）、重合禁止剤（Ｄ−１）、重合開始剤（Ｅ−１）〜（Ｅ−２）、繰り返し単位を有する式（Ｆ−１）〜（Ｆ−９）で表される化合物の各化合物をそれぞれ表１〜表３に示す割合に変更した以外は重合性コレステリック液晶組成物（１）の調製と同一条件で、それぞれ、重合性コレステリック液晶組成物（２）〜（２８）、比較用重合性コレステリック液晶組成物（２９）〜（４０）を得た。【０１７９】
下記表に、本発明の重合性コレステリック液晶組成物（１）〜（２８）、比較用重合性コレステリック液晶組成物（２９）〜（４０）の具体的な組成を示す。【０１８０】
【表１】
2017038506.tif 000057
【０１８１】
【表２】
2017038506.tif 000058
【０１８２】
【表３】
2017038506.tif 000059
【０１８３】
【化５６】
2017038506.tif 000060
【０１８４】
【化５７】
2017038506.tif 000061
【０１８５】
【化５８】
2017038506.tif 000062
【０１８６】
ＭＥＨＱ（Ｄ−１）
イルガキュア９０７（Ｅ−１）
カチオン重合性開始剤ＤＴＳ−１０２（Ｅ−２）
２−エチルヘキシルアクリレート、ブチルアクリレートの共重合体（Ｆ−１）
ブチルアクリレート、ブチルメタクリレートの共重合体（Ｆ−２）
ポリプロピレングリコールジアクリレート（Ｆ−３）
下記（Ｆ−ａ）、（Ｆ−ｂ）の共重合体（Ｆ−４）【０１８７】
【化５９】
2017038506.tif 000063
【０１８８】
流動パラフィン（Ｆ−５）
ＢＡＳＦジャパン社製、シリコーン系ポリマー  ＥＦＫＡ−２５５０          （Ｆ−６）
ＤＩＣ社製、ＵＶ硬化樹脂ウレタンアクリレート  ユニディックＶ−４２６０  （Ｆ−７）
ＤＩＣ社製、ＵＶ硬化樹脂エポキシアクリレート  アクリディックＶ−５５００（Ｆ−８）
Ｓｉｇｍａ  Ａｌｄｒｉｃｈ社製、熱硬化性配向材料ポリイミド  ５７５７９８（Ｆ−９）
（（Ｆ−１）：２−エチルヘキシルアクリレート、ブチルアクリレートを３：１の比率で重合させた、Ｍｗ：５０００、Ｍｎ：１００００の共重合体。（Ｆ−２）：ブチルアクリレート、ブチルメタクリレートを９：１の比率で重合させた、Ｍｗ：１００００、Ｍｎ：２００００の共重合体。（Ｆ−３）：Ｍｗ：７０８のポリプロピレングリコールジアクリレート。（Ｆ−４）：（Ｆ−ａ）、（Ｆ−ｂ）を３：７の比率で重合させた、Ｍｗ：４２００、Ｍｎ：９５００の共重合体。（Ｆ−５）：Ｍｗ：７４０の流動パラフィン。）
（実施例１）
（配向性）
＜配向性評価用光学異方体の作製＞
光透過性基板上に、水平配向膜用であるポリイミド配向膜材料をスピンコート法で塗布し、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い２０００ｒｐｍ／３０ｓｅｃで、調整した上記重合性コレステリック液晶組成物（１）を室温で、塗布し、８０℃で２分間乾燥した。その後、２５℃で２分放置した後に、高圧水銀ランプを使用して、窒素雰囲気下において、照射量が３６００ｍＪ／ｃｍ２となるようにセットしてＵＶ光を照射することにより、実施例１の光学異方体（膜厚１μｍ）を得た。
＜配向性の評価＞
○：目視で欠陥が全くなく、偏光顕微鏡観察でも欠陥が全くない。
△：目視では欠陥がないが、偏光顕微鏡観察で一部に無配向部分が存在している。
×：目視では欠陥がないが、偏光顕微鏡観察で全体的に無配向部分が存在している。
＜耐熱性の評価＞
上記配向性評価試験において得られた光学異方体上に、スパッタリング装置を用いて、５０℃で圧力３．７×１０−１Ｐａ、アルゴン流量９０ｓｃｃｍ、酸素ガス流量４．７ｓｃｃｍでＩＴＯスパッタリングを２分半間行い、膜厚７００ÅのＩＴＯ膜を、光学異方体上に成膜した。その後、焼成処理(１００℃１０分）を行い、ＳＰＭ表面分析装置で塗膜５０μｍ四方において、凹凸(膜厚段差）を３点測定し、その膜厚段差の平均値を評価した。なお、実施例１〜３０、比較例２、３、１０において、ＩＴＯ蒸着前の光学異方体の膜厚段差の平均値は全て０．０２μであった。
得られた結果を以下の表に示す。【０１８９】
【表４】
2017038506.tif 000064
【０１９０】
【表５】
2017038506.tif 000065
【０１９１】
（実施例２〜２８、比較例１〜１２）
重合性コレステリック液晶組成物（２）〜（４０）を用いて、光学異方体を作製し、配向性、耐熱性を測定した。結果を、それぞれ、実施例２〜２８、比較例１〜１２とし、上記表に示す。実施例２〜２８、比較例１〜１２の各光学異方体の作製方法は以下のとおりである。【０１９２】
実施例１〜６、比較例１〜３の配向性評価用等の光学異方体は、実施例１と同様に、光透過性基板上に、水平配向膜用であるポリイミド配向膜材料をスピンコート法で塗布し、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い２０００ｒｐｍ／３０ｓｅｃで、調整した各重合性コレステリック液晶組成物を室温で、塗布し、８０℃で２分間乾燥し、その後、２５℃で２分放置した後に、高圧水銀ランプを使用して、窒素雰囲気下において、照射量が３６００ｍＪ／ｃｍ２となるようにセットしてＵＶ光を照射することにより、各実施例、及び比較例の光学異方体（膜厚１μｍ）を得た。また、耐熱性の評価は、実施例１と同一条件でＩＴＯ膜を光学異方体上に成膜して行った。【０１９３】
実施例７〜１６、比較例２〜９の配向性評価用等の光学異方体は、光透過性基板上に、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い３５０ｒｐｍ／３０ｓｅｃで、調整したコレステリック膜用各重合性液晶組成物を室温で、塗布し、８０℃で２分間乾燥し、その後、２５℃で２分放置した後に、高圧水銀ランプを使用して、窒素雰囲気下において、照射量が３６００ｍＪ／ｃｍ２となるようにセットしてＵＶ光を照射することにより、各実施例、及び比較例の光学異方体（膜厚４μｍ）を得た。また、耐熱性の評価は、実施例１と同一条件でＩＴＯ膜を光学異方体上に成膜して行った。【０１９４】
実施例１７〜２０、比較例１０の配向性評価用等の光学異方体は、ＣＯＰ基板を基材とし、当該基材にバーコーター＃３を用い、調整した各重合性コレステリック液晶組成物を室温で、塗布し、８０℃で２分間乾燥し２５℃で２分放置した後に、高圧水銀ランプを使用して、窒素雰囲気下において、照射量が３６００ｍＪ／ｃｍ２となるようにセットしてＵＶ光を照射することにより、各実施例、及び比較例の光学異方体（膜厚１μｍ）を得た。また、耐熱性の評価は、実施例１と同一条件でＩＴＯ膜を光学異方体上に成膜して行った。【０１９５】
実施例２１、比較例１１の配向性評価用等の光学異方体は、ＣＯＰ基板を基材とし、当該基材にバーコーター＃５を用い、調整した重合性コレステリック液晶組成物を室温で、塗布し、８０℃で２分間乾燥し、２５℃で２分放置した後に、高圧水銀ランプを使用して、窒素雰囲気下において、照射量が３６００ｍＪ／ｃｍ２となるようにセットしてＵＶ光を照射することにより、各実施例、及び比較例の光学異方体（膜厚４μｍ）を得た。また、耐熱性の評価は、実施例１と同一条件でＩＴＯ膜を光学異方体上に成膜して行った。【０１９６】
実施例２２〜２３、及び比較例１２の配向性評価用等の光学異方体は、ガラス基板上に、水平配向膜用であるポリイミド配向膜材料をスピンコート法で塗布し、１００℃で１０分乾燥した後、２００℃で６０分焼成することにより塗膜（６）を得た。得られた塗膜をラビング処理した。ラビング処理は、市販のラビング装置を用いて行った。得られた基材にスピンコーターを用い６５０ｒｐｍ／３０ｓｅｃで、特開２０１４-２３１５６８号公報実施例２に示されているホモジニアス配向重合性液晶組成物を使用し、室温で塗布し、１００℃で２分間乾燥し、２５℃で２分放置した後に、高圧水銀ランプを使用して、窒素雰囲気下において、照射量が３６００ｍＪ／ｃｍ２となるようにセットしてＵＶ光を照射することにより、膜厚０．６μｍの第１の位相差膜（７）を得た（図１２参照。）。当該位相差膜１上に、スピンコーターを用い３５０ｒｐｍ／３０ｓｅｃで、上記表に示す調整した各重合性コレステリック液晶組成物を室温で、塗布し、８０℃で２分間乾燥し、その後、２５℃で２分放置した後に、高圧水銀ランプを使用して、窒素雰囲気下において、照射量が３６００ｍＪ／ｃｍ２となるようにセットしてＵＶ光を照射し、膜厚４μｍの第２の位相差膜（８）（図１２参照。）を得た。また、耐熱性の評価は、実施例１と同一条件でＩＴＯ膜を位相差膜２上に成膜して行った。【０１９７】
実施例２４の配向性評価用等の光学異方体は、光透過性基板上に、水平配向膜用であるポリイミド配向膜材料をスピンコート法で塗布し、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い２０００ｒｐｍ／３０ｓｅｃで、上記表に示す調整した重合性コレステリック液晶組成物を室温で、塗布し、８０℃で２分間乾燥し２５℃で２分放置した後に、高圧水銀ランプを使用して、窒素雰囲気下において、照射量が３６００ｍＪ／ｃｍ２となるようにセットしてＵＶ光を照射することにより膜厚１μｍの光学異方体を得た。当該光学異方体上に、スピンコーターを用い８００ｒｐｍ／１２０ｓｅｃで、上記式（Ｆ−７）を５重量％含有する溶液（（Ｆ−７）１００質量部に対して、（Ｅ−１）を３重量部含有する。有機溶剤：酢酸エチル）を室温で、塗布し、８０℃で２分間乾燥し、２５℃で２分放置後、高圧水銀ランプを使用して、窒素雰囲気下において、照射量が３６００ｍＪ／ｃｍ２となるようにセットしてＵＶ光を照射することにより、光学異方体を保護する保護層（膜厚１μｍ）を積層し、実施例２６の光学異方体を得た。また、耐熱性の評価は、実施例１と同一条件でＩＴＯ膜を前記保護層上に成膜して行った。【０１９８】
実施例２５〜実施例２６の配向性評価用等の光学異方体は、光透過性基板上に、水平配向膜用であるポリイミド配向膜材料をスピンコート法で塗布し、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い３５０ｒｐｍ／３０ｓｅｃで、上記表に示す調整した各重合性コレステリック液晶組成物を室温で、塗布し、８０℃で２分間乾燥し２５℃で２分放置した後に、高圧水銀ランプを使用して、窒素雰囲気下において、照射量が３６００ｍＪ／ｃｍ２となるようにセットしてＵＶ光を照射することにより膜厚４μｍの光学異方体を得た。当該光学異方体上に、スピンコーターを用い６０００ｒｐｍ／１２０ｓｅｃで、上記（Ｆ−７）を５重量％含有する実施例２４で用いた溶液を室温で塗布し、８０℃で２分間乾燥し２５℃で２分放置した後に、高圧水銀ランプを使用して、窒素雰囲気下において、照射量が３６００ｍＪ／ｃｍ２となるようにセットしてＵＶ光を照射することにより、光学異方体保護する保護層（膜厚０．１μｍ）を積層し、各実施例の光学異方体を得た。また、耐熱性の評価は、実施例１と同一条件でＩＴＯ膜を前記保護層上に成膜して行った。【０１９９】
実施例２７の配向性評価用等の光学異方体は、光透過性基板上に、水平配向膜用であるポリイミド配向膜材料をスピンコート法で塗布し、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い３５０ｒｐｍ／３０ｓｅｃで、上記表に示す調整した重合性コレステリック液晶組成物を室温で、塗布し、８０℃で２分間乾燥し、２５℃で２分放置した後に、高圧水銀ランプを使用して、窒素雰囲気下において、照射量が３６００ｍＪ／ｃｍ２となるようにセットしてＵＶ光を照射することにより、膜厚４μｍの光学異方体を得た。当該位相差膜上に、スピンコーターを用い８００ｒｐｍ／１２０ｓｅｃで、上記（Ｆ−８）を５重量％含有する溶液（（Ｆ−８）１００質量部に対して、（Ｅ−１）を３重量部含有する。有機溶剤：酢酸エチル）を室温で、塗布し、８０℃で２分間乾燥し、２５℃で２分放置後、高圧水銀ランプを使用して、窒素雰囲気下において、照射量が３６００ｍＪ／ｃｍ２となるようにセットしてＵＶ光を照射することにより、光学異方体を保護する保護層（膜厚１μｍ）を積層し、実施例２７の光学異方体を得た。また、耐熱性の評価は、実施例１と同一条件でＩＴＯ膜を前記保護層上に成膜して行った。【０２００】
実施例２８の配向性評価用等の光学異方体は、光透過性基板上に、水平配向膜用であるポリイミド配向膜材料をスピンコート法で塗布し、１００℃で１０分乾燥した後、２００℃で６０分焼成することにより塗膜を得た。得られた塗膜をラビング処理した。ラビング処理は、市販のラビング装置を用いて行った。得られた基材にスピンコーターを用い３５０ｒｐｍ／３０ｓｅｃで、上記表に示す調整した重合性コレステリック液晶組成物を室温で、塗布し、８０℃で２分間乾燥し、その後２５℃で２分放置した後に、高圧水銀ランプを使用して、窒素雰囲気下において、照射量が３６００ｍＪ／ｃｍ２となるようにセットしてＵＶ光を照射することにより、光学異方体（膜厚４μｍ）を得た。当該光学異方体上に、スピンコーターを用い１０００ｒｐｍ／６０ｓｅｃで、上記（Ｆ−９）を室温で、塗布し、８０℃で２分間乾燥し２５℃で２分放置後、２００℃のホットプレート上で３０分放置して位相差膜を保護する保護層（膜厚１μｍ）を積層し、実施例２８の光学異方体を得た。また、耐熱性の評価は、実施例１と同一条件でＩＴＯ膜を前記保護層上に成膜して行った。
（実施例２９、実施例３０、比較例１３）
（ＶＡモードの液晶表示装置）【０２０１】
【表６】
2017038506.tif 000066
【０２０２】
上記重合性コレステリック液晶組成物（４０）、（４１）、（４２）を用いて、光学異方体を作製し、配向性、耐熱性を測定した。結果を、それぞれ、実施例２９〜３０、比較例１３とし、上記表に示す。実施例２９〜３０、比較例１３の各光学異方体の作製方法は以下のとおりである。【０２０３】
実施例２９〜実施例３０、及び比較例１３の配向性評価用等の光学異方体は、光透過性基板（３）上に、カラーフィルタ層（４）、平坦化層（５）を備え付けた後、桂皮酸ポリマー（Ｈ）を３重量％含有する溶液（有機溶剤シクロペンタノン）をスピンコート法で塗布し、８０℃で２分間乾燥し、その後、２５℃で２分放置した後に、高圧水銀ランプを使用し、偏光フィルターを介して、波長３１３ｎｍ付近の可視紫外光の直線偏光でかつ平行光を、基材に対して垂直方向から照射することにより（照射量：１００ｍＪ/ｃｍ２）、光配向膜（６）を得た。【０２０４】
【化６０】
2017038506.tif 000067
【０２０５】
（なお、桂皮酸ポリマー（Ｈ）は、以下のように調整したものである。上記構造式で表される化合物（Ｉ）１部（１０．０ｍｍｏｌ）をエチルメチルケトン１０部に溶解させて、アゾビスイソブチロニトリル（ＡＩＢＮ）を０．０１部加え、窒素雰囲気下２日間加熱還流し、溶液を得る。次に、溶液をメタノール６０部に滴下撹拌し、析出した固体をろ過する。得られた固体をテトラヒドロフラン（ＴＨＦ）５部に溶解させ、氷冷したヘキサン１２０部に滴下撹拌し、析出した固体をろ過する。得られた固体をＴＨＦ５部に溶解させ、氷冷したメタノール１２０部に滴下撹拌し、析出した固体をろ過する。得られた固体をＴＨＦに溶解させた後真空乾燥することで得られる。）
得られた基材にスピンコーターを用い６５０ｒｐｍ／３０ｓｅｃで、特開２０１４-２３１５６８号公報実施例２に示されているホモジニアス配向重合性液晶組成物を使用し、室温で塗布し、１００℃で２分間乾燥し、２５℃で２分放置した後に、高圧水銀ランプを使用して、窒素雰囲気下において、照射量が３６００ｍＪ／ｃｍ２となるようにセットしてＵＶ光を照射することにより、膜厚０．６μｍの第１の位相差膜（７）を得た。当該位相差膜１上に、スピンコーターを用い３５０ｒｐｍ／３０ｓｅｃで、上記表に示す調整した各重合性コレステリック液晶組成物を室温で、塗布し、８０℃で２分間乾燥し、その後、２５℃で２分放置した後に、高圧水銀ランプを使用して、窒素雰囲気下において、照射量が３６００ｍＪ／ｃｍ２となるようにセットしてＵＶ光を照射し、膜厚４μｍの第２の位相差膜（８）を得た。耐熱性の評価は、実施例１と同一条件でＩＴＯ膜（９）を第２の位相差膜（８）上に成膜して行った。第２の位相差膜（８）に、透明電極層であるＩＴＯ膜（９）を蒸着後、配向膜（１０）を形成した。光透過性基板（１４）に対して、画素電極層であるＩＴＯ膜（１３）を取り付けた後、配向膜（１２）を形成後、弱ラビング処理を行った。配向膜層（１０）、（１２）の間の液晶層（１１）にＤＩＣ社製のＴＦＴ液晶を注入し、実施例２９〜実施例３０、及び比較例１３のＶＡモードの液晶表示装置を作製した（図１３）。
得られた結果を以下の表に示す。【０２０６】
【表７】
2017038506.tif 000068
【０２０７】
以上の結果から、式（Ｆ−１）〜式（Ｆ−５）、式（Ｆ−７）〜式（Ｆ−９）から選択される、繰り返し単位を有する非シリコン系化合物を含有する重合性コレステリック液晶組成物（実施例１〜実施例２３、実施例２９〜３０）は、繰り返し単位を有する化合物を含有しない重合性コレステリック液晶組成物（比較例１、比較例４、比較例６、比較例８）に比べ、配向性に優れる光学異方体を得ることができる。また、繰り返し単位を有するシリコン系化合物を含有する重合性コレステリック液晶組成物(比較例２、比較例３、比較例５、比較例７、比較例８〜比較例１３)は、当該繰り返し単位を有するシリコン系化合物を添加することにより、得られる位相差膜の膜厚が１μｍと薄い膜厚の場合は、位相差膜の配向性が良好な光学異方体を得ることができるものの（比較例２、比較例３、比較例１０）、得られる位相差膜の膜厚が４μｍと膜厚が厚い場合、位相差膜の配向性を良好にすることはできない（比較例５、比較例７、比較例９、比較例１１〜比較例１３）。そして、当該繰り返し単位を有するシリコン系化合物を添加した重合性コレステリック液晶組成物を用いて得られる位相差膜は膜厚が１μｍと薄い膜厚の場合であっても、ＩＴＯ膜の成膜後の焼成処理後の膜厚段差は大きい数値となっていることから、耐熱性に劣ることが明らかである。一方、式（Ｆ−１）〜式（Ｆ−５）、式（Ｆ−７）〜式（Ｆ−９）から選択される、繰り返し単位を有する非シリコン系化合物を含有する重合性コレステリック液晶組成物（実施例１〜２３、実施例２９〜３０）を用いた場合、ＩＴＯ膜の成膜後の焼成処理後の膜厚段差は小さく、比較例との差異から、式（Ｆ−１）〜式（Ｆ−５）、式（Ｆ−７）〜式（Ｆ−９）から選択される化合物が、重合性コレステリック液晶組成物の重合過程において、光学異方体に取り込まれず、光学異方体上に当該光学異方体を保護する保護層として積層されることにより、ＩＴＯ成膜後の焼成処理による熱から光学異方体を保護することが可能となり耐熱性が向上しているものと考察される。【０２０８】
上記考察は、繰り返し単位を有する非シリコン系化合物を含有する溶液を光学異方体上に、当該光学異方体を保護する保護層を積層して得られる光学異方体の耐熱性（実施例２４〜実施例２８）が、実施例１〜実施例２３の光学異方体の耐熱性と同程度であることからも裏付けられる。
【図１】
2017038506.tif 000071
【図２】
2017038506.tif 000072
【図３】
2017038506.tif 000073
【図４】
2017038506.tif 000074
【図５】
2017038506.tif 000075
【図６】
2017038506.tif 000076
【図７】
2017038506.tif 000077
【図８】
2017038506.tif 000078
【図９】
2017038506.tif 000079
【図１０】
2017038506.tif 000080
【図１１】
2017038506.tif 000081
【図１２】
2017038506.tif 000082
【図１３】
2017038506.tif 000083
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
１種または２種以上の分子内に２個以上の重合性官能基を有する重合性液晶化合物（Ｉ）、キラル化合物（ＩＩＩ）、重合開始剤（ＩＶ）、繰り返し単位を有する非シリコン系化合物（Ｖ）、及び、任意に、１種または２種以上の１個の重合性官能基を有する重合性液晶化合物（ＩＩ）、を含有しており、かつ、前記繰り返し単位を有する非シリコン系化合物（Ｖ）が
２−エチルヘキシルアクリレート、ブチルアクリレートの共重合体（Ｖ−１−１）、
ブチルアクリレート、ブチルメタクリレートの共重合体（Ｖ−１−２）、
２−エチルブチルアクリレートの重合体（Ｖ−１−３）、
ブチルアクリレートの重合体（Ｖ−１−４）、
エチルアクリレートの重合体（Ｖ−１−５）、
２−エチルヘキシルアクリレートの重合体（Ｖ−１−６）、
１，９−ノナンジオールアクリレート（Ｖ−１−７）、
ポリプロピレングリコールジアクリレート（Ｖ−１−８）、
ベンジルアクリレートの重合体（Ｖ−１−９）、
２−エチルヘキシルアクリレート、ブチルアクリレート、ブチルメタクリレートの共重合体（Ｖ−１−１０）、
下記（Ｖ−ａ）及び（Ｖ−ｂ）の共重合体（Ｖ−１−１１）、
【化１】
2017038506.tif 000084
及び、下記（Ｖ−ｃ）及び（Ｖ−ｄ）の共重合体（Ｖ−１−１２）、
【化２】
2017038506.tif 000085
フェニルグリシジルエーテルアクリレートの重合体（Ｖ−１−１３）
（前記式（Ｖ−１−１１）及び（Ｖ−１−１２）中、ｆ、ｇはそれぞれ１以上の整数を表すが、ｆは１５〜５０が好ましく、ｇは５０〜８５が好ましい。また、ｎ、ｈ、ｍ、ｓはそれぞれ１以上の整数を表すが、ｎは１〜２０が好ましく、ｈは１〜２０が好ましく、ｍは１〜２０が好ましく、ｓは１〜２０が好ましい。）
からなる群から選択されるものである重合性コレステリック液晶組成物。
【請求項２】
前記分子内に２個以上の重合性官能基を有する重合性液晶化合物（Ｉ）が一般式（Ｉ−１）
【化３】
2017038506.tif 000086
（式中、Ｐ１１及びＰ１２はそれぞれ独立して、重合性官能基を表し、Ｓｐ１１及びＳｐ１２はそれぞれ独立して、炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子（フッ素原子、塩素原子、臭素原子、ヨウ素原子）又はＣＮ基によって置換されても良く、Ｘ１１及びＸ１２はそれぞれ独立して、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ１１−Ｓｐ１１、Ｐ１２−Ｓｐ１２、Ｓｐ１１−Ｘ１１及びＳｐ１２−Ｘ１２において、ヘテロ原子同士の直接結合を含まない。）、ｑ１及びｑ２はそれぞれ独立して０又は１を表し、ｑ３は１又は２を表し、ＭＧ１２はメソゲン基を表す。）で表される化合物である、請求項１に記載の重合性コレステリック液晶組成物。
【請求項３】
前記分子内に１個の重合性官能基を有する重合性液晶化合物（ＩＩ）が一般式（ＩＩ−１）
【化４】
2017038506.tif 000087
（式中、Ｐ２２は重合性官能基を表し、Ｓｐ２２は炭素原子数１〜１８のアルキレン基又は単結合を表し、該アルキレン基中の１個の−ＣＨ２−又は隣接していない２個以上の−ＣＨ２−が各々独立して−Ｏ−、−ＣＯＯ−、−ＯＣＯ−又は−ＯＣＯ−Ｏ−によって置換されても良く、該アルキレン基の有する１個又は２個以上の水素原子は、ハロゲン原子又はＣＮ基によって置換されても良く、Ｘ２２は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、Ｐ２２−Ｓｐ２２、及びＳｐ２２−Ｘ２２において、Ｃ、Ｈ以外のヘテロ原子同士の直接結合を含まない。）、ｑ６は０又は１を表し、ＭＧ２２はメソゲン基を表し、Ｒ２１は、水素原子、ハロゲン原子、シアノ基、炭素原子数１から１２の直鎖又は分岐アルキル基、炭素原子数１から１２の直鎖又は分岐アルケニル基を表し、該アルキル基及びアルケニル基中の１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＮＨ−、−Ｎ（ＣＨ３）−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良く、該アルキル基及び該アルケニル基の有する１個又は２個以上の水素原子はそれぞれ独立して、ハロゲン原子又はシアノ基によって置換されても良く、複数置換されている場合それぞれ同一であっても、異なっていても良い。）で表される化合物である、請求項１〜請求項２のいずれか一項に記載の重合性コレステリック液晶組成物。
【請求項４】
請求項１〜請求項３のいずれか一項に記載の重合性コレステリック液晶組成物を用いてなる光学異方体。
【請求項５】
請求項１〜請求項３のいずれか一項に記載の重合性コレステリック液晶組成物を用いてなる位相差膜。
【請求項６】
請求項１〜請求項３のいずれか一項に記載の重合性コレステリック液晶組成物を用いてなる位相差パターニング膜。
【請求項７】
請求項１〜請求項３のいずれか一項に記載の重合性コレステリック液晶組成物を用いてなる輝度向上膜。
【請求項８】
請求項１〜請求項３のいずれか一項に記載の重合性コレステリック液晶組成物を用いてなる反射防止膜。
【請求項９】
請求項１〜請求項３のいずれか一項に記載の重合性コレステリック液晶組成物を用いてなる遮熱膜。
【請求項１０】
請求項４に記載の光学異方体を有する液晶表示装置。
【請求項１１】
請求項５に記載の位相差膜を有する液晶表示装置。
【請求項１２】
請求項６に記載の位相差パターニング膜を有する画像表示装置。
【請求項１３】
請求項７に記載の輝度向上膜を有する画像表示装置。
【請求項１４】
請求項８に記載の反射防止膜を有する画像表示装置。
【請求項１５】
請求項５に記載の光学異方体を有する光学素子。
【請求項１６】
請求項６に記載の位相差パターニング膜を有する光学素子。
【請求項１７】
請求項４に記載する光学異方体を有する印刷物。
【国際調査報告】
2017038506.tif 000088
2017038506.tif 000089
2017038506.tif 000090
2017038506.tif 000091